(57)【特許請求の範囲】
【請求項１】
シアニン化合物の少なくとも一種（α）、エチレン性不飽和結合及び親水性基を有する重合性化合物（β）及び平均粒径５ｎｍ〜１００μｍのシリカ粒子（γ）を含有す着色組成物であって、
上記平均粒径５ｎｍ〜１００μｍのシリカ粒子（γ）の含有量が、着色組成物の固形分中５０〜８２質量％であり、
親水性基が水酸基、チオール基、カルボキシル基、スルホ基、アミノ基、アミド基又はその塩であり、
エチレン性不飽和結合及び親水性基を有する重合性化合物（β）が、下記一般式（Ｉ−１）で表されるユニット、下記一般式（Ｉ−２）で表されるユニット及び下記一般式（Ｉ−３）で表されるユニットを有する、着色組成物。
【化１】
0006619627.tif 000027
(式中、Ｘ1は水素原子又はメチル基を表し、Ｙ1は、二価の結合基であり、Ｒ1は、炭素原子数１〜２０のアルキル基、炭素原子数６〜３０のアリール基又は炭素原子数７〜３０のアリールアルキル基を表し、該アルキル基、アリール基及びアリールアルキル基の水素原子は、ハロゲン原子、水酸基又はニトロ基で置換されている場合もあり、該アルキル基及びアリールアルキル基中のメチレン基は、−Ｏ−、−Ｓ−、−ＣＯ−、−ＣＯＯ−、−ＯＣＯ−又は−ＮＨ−、あるいはこれらの組み合わせの結合基で置き換えられている場合もあり、Ｒ2、Ｒ3及びＲ4は、それぞれ独立に、水素原子又はメチル基を表す。)
【請求項２】
上記一般式（Ｉ−２）中のＹ1で表される二価の結合基が下記一般式（１）で表される構造である、請求項１に記載の着色組成物。
【化２】
0006619627.tif 000028
（式中、Ｘ2は、−ＣＲ5Ｒ6−、−ＮＲ7−、二価の炭素原子数１〜３５の鎖状炭化水素基、二価の炭素原子数３〜３５の脂環式炭化水素基、二価の炭素原子数６〜３５の芳香族炭化水素基、二価の炭素原子数２〜３５の複素環含有基、又は下記（１−１）〜（１−３）で表されるいずれかの置換基を表し、Ｒ5、Ｒ6及びＲ7は、水素原子、炭素原子数１〜８のアルキル基、炭素原子数６〜３０のアリール基又は炭素原子数７〜３０のアリールアルキル基を表し、Ｚ1及びＺ2は、それぞれ独立に、直接結合、−Ｏ−、−Ｓ−、−ＳＯ2−、−ＳＯ−、−ＮＲ7−又は−ＰＲ8−を表し、Ｒ8は、水素原子、炭素原子数１〜８のアルキル基、炭素原子数６〜３０のアリール基又は炭素原子数７〜３０のアリールアルキル基を表し、
上記Ｒ5、Ｒ6、Ｒ7及びＲ8におけるアルキル基、アリール基及びアリールアルキル基の水素原子は、ハロゲン原子、水酸基又はニトロ基で置換されている場合もあり、上記Ｒ5、Ｒ6、Ｒ7及びＲ8におけるアルキル基及びアリールアルキル基中のメチレン基は、−Ｏ−、−Ｓ−、−ＣＯ−、−ＣＯＯ−、−ＯＣＯ−又は−ＮＨ−基で置き換えられている場合もある。但し、上記一般式（１）で表される基の炭素原子数は１〜３５の範囲内である。）
【化３】
0006619627.tif 000029
（上記式中、Ｒ71は水素原子、置換基を有していてもよいフェニル基、又は炭素原子数３〜１０のシクロアルキル基を表し、
Ｒ72は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有している場合もあり、
ｆは０〜５の整数である。）
【化４】
0006619627.tif 000030
【化５】
0006619627.tif 000031
（上記式中、Ｒ73及びＲ74は、それぞれ独立に、置換基を有している場合もある炭素原子数１〜１０のアルキル基、置換基を有している場合もある炭素原子数６〜３０のアリール基、置換基を有している場合もある炭素原子数６〜３０のアリールオキシ基、置換基を有している場合もある炭素原子数６〜３０のアリールチオ基、置換基を有している場合もある炭素原子数６〜３０のアリールアルケニル基、置換基を有している場合もある炭素原子数７〜３０のアリールアルキル基、置換基を有している場合もある炭素原子数２〜２０の複素環含有基又はハロゲン原子を表し、
該アルキル基及びアリールアルキル基中のメチレン基は不飽和結合、−Ｏ−又は−Ｓ−で中断されている場合もあり、
Ｒ73は、隣接するＲ73同士で環を形成している場合もあり、
ｄは０〜４の数を表し、
ｆは０〜８の数を表し、ｇは０〜４の数を表し、
ｈは０〜４の数を表し、
ｇとｈの数の合計は２〜４である。）
【請求項３】
エチレン性不飽和結合及び親水性基を有する重合性化合物（β）の固形分と上記平均粒径５ｎｍ〜１００μｍのシリカ粒子（γ）の固形分との合計分１００質量部に対してシアニン化合物の少なくとも一種（α）を合計で０．０１〜１０．０質量部含有することを特徴とする請求項１又は２に記載の着色組成物。
【請求項４】
上記平均粒径５ｎｍ〜１００μｍのシリカ粒子（γ）がコロイダルシリカであることを特徴とする請求項１〜３のいずれか一項に記載の着色組成物。
【請求項５】
請求項１〜４のいずれか一項に記載の着色組成物を、エネルギー線照射又は加熱により硬化させる方法。
【請求項６】
請求項１〜４のいずれか一項に記載の着色組成物の硬化物。
【請求項７】
請求項１〜４のいずれか一項に記載の着色組成物から得られる波長カットフィルタ。
【発明の詳細な説明】
【技術分野】
【０００１】
本発明は、シアニン化合物、エチレン性不飽和結合及び親水性基を一分子内に有する重合性化合物及び平均粒径５ｎｍ〜１００μｍのシリカ粒子を含有する着色組成物、及び該着色組成物を用いた波長カットフィルタに関する。
【背景技術】
【０００２】
デジタルスチルカメラ、ビデオカメラ、携帯電話用カメラ等に使用される固体撮像素子（ＣＣＤやＣ−ＭＯＳ等）の感度は、光の波長の紫外領域から赤外領域にわたっている。一方、人間の視感度は、光の波長の可視領域のみである。そのため、撮像レンズと固体撮像素子との間に赤外線カットフィルタを設けることで、人間の視感度に近づくように固体撮像素子の感度を補正している。
【０００３】
赤外線カットフィルタとしては、吸収特性を持たない物質を含有する層を組み合わせて多層に積層しそれらの屈折率の差を利用した反射型フィルターや、光吸収剤を透明な基板に含有させるか又は結合させた吸収型フィルターが知られている。
【０００４】
特に、吸収型フィルターにおいて、製造時における加熱処理などにより光吸収剤の劣化が起こり、赤外線遮断能の低下が起こることが問題となっている。
特許文献１には、シリコーン及び高分子分散剤を含有する塗料が記載されており、特許文献２には、シリカ微粒子及び樹脂を含有する紫外光レーザー露光カラーフィルタ用光硬化性青色着色組成物が記載されており、特許文献３には、樹脂及びシリカ微粒子を含有する青色感光性着色組成物が記載されている。
【先行技術文献】
【特許文献】
【０００５】
【特許文献１】特開２００６−２７３９４２号公報
【特許文献２】特表２０１１−２２１３１０号公報
【特許文献３】特開２０１３−１７１２７６号公報
【発明の概要】
【発明が解決しようとする課題】
【０００６】
しかしながら、特許文献１〜３に記載の組成物等は、吸収型フィルターとして用いられているものではなく、また、無機材料との密着性の点で十分なものではなかった。
従って、本発明の目的は、無機蒸着膜や無機スパッタ膜等の無機材料との密着性に優れる着色組成物を提供することにある。また、本発明の別の目的は、上記着色組成物を用いた波長カットフィルタを提供することにある。
【課題を解決するための手段】
【０００７】
本発明者は、鋭意検討を重ねた結果、シアニン化合物の少なくとも一種（α）、エチレン性不飽和結合及び親水性基を有する重合性化合物（β）及び平均粒径５ｎｍ〜１００μｍのシリカ粒子（γ）を含有する着色組成物が、それを用いた波長カットフィルタの無機材料との密着性を向上させ、固体撮像装置等に用いられる波長カットフィルタに好適であることを知見し、本発明に到達した。
【０００８】
本発明は、シアニン化合物の少なくとも一種（α）、エチレン性不飽和結合及び親水性基を有する重合性化合物（β）及び平均粒径５ｎｍ〜１００μｍのシリカ粒子（γ）を含有す着色組成物であって、上記平均粒径５ｎｍ〜１００μｍのシリカ粒子（γ）の含有量が、着色組成物の固形分中３２〜８２質量％である着色組成物を提供するものである。
【０００９】
また、本発明は、上記着色組成物の硬化物を提供するものである。
【発明の効果】
【００１０】
シアニン化合物の少なくとも一種（α）、エチレン性不飽和結合及び親水性基を有する重合性化合物（β）及び平均粒径５ｎｍ〜１００μｍのシリカ粒子（γ）を含有する本発明の着色組成物は、無機材料との密着性に優れるものである。また、その硬化物は、波長カットフィルタに好適なものである。
【発明を実施するための形態】
【００１１】
以下、本発明の着色組成物について、好ましい実施形態に基づき説明する。
【００１２】
本発明の着色組成物は、シアニン化合物の少なくとも一種（α）（以下、シアニン化合物（α）ともいう）、エチレン性不飽和結合及び親水性基を有する重合性化合物（β）（以下、重合性化合物（β）ともいう）、平均粒径５ｎｍ〜１００μｍのシリカ粒子（γ）、並びに必要に応じて更に不飽和結合を有するモノマー（ω）、重合開始剤（δ）及び溶媒（σ）を含有する。以下、各成分について順に説明する。
【００１３】
＜シアニン化合物（α）＞
本発明の着色組成物に用いられるシアニン化合物（α）は、特に制限されず従来公知のものを用いることができるが、入手容易性の観点から、下記一般式（ＩＩ）で表わされるものが好ましい。
【００１４】
【化１】
0006619627.tif 000002
（式中、環Ａ及びＡ’は、それぞれ独立に、ベンゼン環、ナフタレン環、フェナントレン環又はピリジン環を表し、
Ｒ11及びＲ11’は、それぞれ独立に、水酸基、ハロゲン原子、ニトロ基、シアノ基、−ＳＯ3Ｈ、カルボキシル基、アミノ基、アミド基、メタロセニル基、炭素原子数６〜３０のアリール基、炭素原子数７〜３０のアリールアルキル基又は炭素原子数１〜８のアルキル基を表し、
Ｘ11及びＸ11'は、それぞれ独立に、酸素原子、硫黄原子、セレン原子、−ＣＲ23Ｒ24−、炭素原子数３〜６のシクロアルカン−１，１−ジイル基又は−ＮＲ25−を表し、
Ｒ23、Ｒ24及びＲ25は、それぞれ独立に、水素原子、水酸基、ハロゲン原子、ニトロ基、シアノ基、−ＳＯ3Ｈ、カルボキシル基、アミノ基、アミド基、メタロセニル基、炭素原子数６〜３０のアリール基、炭素原子数７〜３０のアリールアルキル基又は炭素原子数１〜８のアルキル基を表し、
Ｙ11及びＹ11'は、それぞれ独立に、水素原子、又は水酸基、ハロゲン原子、ニトロ基、シアノ基、−ＳＯ3Ｈ、カルボキシル基、アミノ基、アミド基若しくはメタロセニル基で置換されてもよい炭素原子数６〜３０のアリール基、炭素原子数７〜３０のアリールアルキル基若しくは炭素原子数１〜８のアルキル基を表し、
上記Ｒ11、Ｒ11’、Ｙ11、Ｙ11'、Ｒ23、Ｒ24及びＲ25におけるアリール基、アリールアルキル基及びアルキル基の水素原子は、水酸基、ハロゲン原子、ニトロ基、シアノ基、−ＳＯ3Ｈ、カルボキシル基、アミノ基、アミド基又はメタロセニル基で置換されている場合もあり、上記Ｒ11、Ｒ11’、Ｙ11、Ｙ11'、Ｒ23、Ｒ24及びＲ25におけるアリールアルキル基及びアルキル基中のメチレン基は、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は二重結合−で置き換えられている場合もあり、
Ｑは、炭素原子数１〜９のメチン鎖を構成し、鎖中に環構造を含んでもよい連結基を表し、該メチン鎖中の水素原子は水酸基、ハロゲン原子、シアノ基、−ＮＲＲ’、アリール基、アリールアルキル基又はアルキル基で置換されている場合もあり、該−ＮＲＲ’、アリール基、アリールアルキル基及びアルキル基の水素原子は更に水酸基、ハロゲン原子、シアノ基又は−ＮＲＲ’で置換されている場合もあり、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は−ＣＨ＝ＣＨ−で中断されている場合もあり、
Ｒ及びＲ’は、炭素原子数６〜３０のアリール基、炭素原子数７〜３０のアリールアルキル基又は炭素原子数１〜８のアルキル基を表し、
ｒ及びｒ’は、０又は環Ａ及び環Ａ’において置換可能な数を表し、
Ａｎq-はｑ価のアニオンを表し、ｑは１又は２を表し、ｐは電荷を中性に保つ係数を表す。）
【００１５】
上記一般式（ＩＩ）におけるＲ11、Ｒ11’、Ｙ11、Ｙ11'並びにＸ11及びＸ11’中のＲ23、Ｒ24及びＲ25で表されるハロゲン原子としては、フッ素、塩素、臭素、ヨウ素が挙げられる。
【００１６】
上記一般式（ＩＩ）におけるＲ11、Ｒ11’、Ｙ11、Ｙ11'並びにＸ11及びＸ11’中のＲ23、Ｒ24及びＲ25で表されるアミノ基としては、アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等が挙げられる。
【００１７】
上記一般式（ＩＩ）におけるＲ11、Ｒ11’、Ｙ11、Ｙ11'並びにＸ11及びＸ11’中のＲ23、Ｒ24及びＲ25で表されるアミド基としては、ホルムアミド、アセトアミド、エチルアミド、イソプロピルアミド、ブチルアミド、オクチルアミド、ノニルアミド、デシルアミド、ウンデシルアミド、ドデシルアミド、ヘキサデシルアミド、オクタデシルアミド、（２−エチルヘキシル）アミド、ベンズアミド、トリフルオロアセトアミド、ペンタフルオロベンズアミド、ジホルムアミド、ジアセトアミド、ジエチルアミド、ジイソプロピルアミド、ジブチルアミド、ジオクチルアミド、ジノニルアミド、ジデシルアミド、ジウンデシルアミド、ジドデシルアミド、ジ（２−エチルヘキシル）アミド、ジベンズアミド、ジトリフルオロアセトアミド、ジペンタフルオロベンズアミド等が挙げられ、
【００１８】
上記一般式（ＩＩ）におけるＲ11、Ｒ11’、Ｙ11、Ｙ11'並びにＸ11及びＸ11’中のＲ23、Ｒ24及びＲ25で表されるメタロセニル基としては、フェロセニル、ニッケロセニル、ジルコノセニル、チタノセニル、ハフノセニル等が挙げられる。
【００１９】
上記一般式（ＩＩ）におけるＲ11、Ｒ11’、Ｙ11、Ｙ11'、Ｒ、Ｒ’並びにＸ11及びＸ11’中のＲ23、Ｒ24及びＲ25で表される炭素原子数６〜３０のアリール基としては、フェニル、ナフチル、２−メチルフェニル、３−メチルフェニル、４−メチルフェニル、４−ビニルフェニル、３−ｉｓｏ−プロピルフェニル、４−ｉｓｏ−プロピルフェニル、４−ブチルフェニル、４−ｉｓｏ−ブチルフェニル、４−ｔｅｒｔ−ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ−ｔｅｒｔ−ブチルフェニル、２，５−ジ−ｔｅｒｔ−ブチルフェニル、２，６−ジ−ｔｅｒｔ−ブチルフェニル、２，４−ジ−ｔｅｒｔ−ペンチルフェニル、２，５−ジ−ｔｅｒｔ−アミルフェニル、２，５−ジ−ｔｅｒｔ−オクチルフェニル、２，４−ジクミルフェニル、４−シクロヘキシルフェニル、（１，１’−ビフェニル）−４−イル、２，４，５−トリメチルフェニル、フェロセニル等が挙げられる。
【００２０】
上記一般式（ＩＩ）におけるＲ11、Ｒ11’、Ｙ11、Ｙ11'、Ｒ、Ｒ’並びにＸ11及びＸ11’中のＲ23、Ｒ24及びＲ25で表される炭素原子数７〜３０のアリールアルキル基としては、ベンジル、フェネチル、２−フェニルプロパン−２−イル、ジフェニルメチル、トリフェニルメチル、スチリル、シンナミル、フェロセニルメチル、フェロセニルプロピル等が挙げられ。
【００２１】
上記一般式（ＩＩ）におけるＲ11、Ｒ11’、Ｙ11、Ｙ11'、Ｒ、Ｒ’並びにＸ11及びＸ11’中のＲ23、Ｒ24及びＲ25で表される炭素原子数１〜８のアルキル基としては、メチル、エチル、プロピル、ｉｓｏ−プロピル、ブチル、ｓｅｃ−ブチル、ｔｅｒｔ−ブチル、ｉｓｏ−ブチル、アミル、ｉｓｏ−アミル、ｔｅｒｔ−アミル、ヘキシル、２−ヘキシル、３−ヘキシル、シクロヘキシル、１−メチルシクロヘキシル、ヘプチル、２−ヘプチル、３−ヘプチル、ｉｓｏ−ヘプチル、ｔｅｒｔ−ヘプチル、１−オクチル、ｉｓｏ−オクチル、ｔｅｒｔ−オクチル等が挙げられる。
【００２２】
上記Ｒ11、Ｒ11’、Ｙ11、Ｙ11'、並びにＸ11及びＸ11’中のＲ23、Ｒ24及びＲ25における、水素原子が、水酸基、ハロゲン原子、ニトロ基、シアノ基、−ＳＯ3Ｈ基、カルボキシル基、アミノ基、アミド基又はメタロセニル基で置換されてもよい炭素原子数６〜３０のアリール基、炭素原子数７〜３０のアリールアルキル基及び炭素原子数１〜８のアルキル基としては、上記Ｒ11等の説明で例示したアリール基、アリールアルキル基及びアルキル基中の水素原子が、水酸基、ハロゲン原子、ニトロ基、シアノ基、−ＳＯ3Ｈ基、カルボキシル基、アミノ基、アミド基又はメタロセニル基で置換されているものが挙げられ、これらの置換基の位置及び数に特に制限はない。
また、上記Ｒ11、Ｒ11’及びＹ11、Ｙ11'中のＲ21及びＲ22並びにＸ11及びＸ11’中のＲ23、Ｒ24及びＲ25におけるアリールアルキル基及びアルキル基中のメチレン基が、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は二重結合で置き換えられている場合、これらの置換の数及び位置は任意である。
例えば、上記炭素原子数１〜８のアルキル基の水素原子がハロゲン原子で置換された基としては、例えば、クロロメチル、ジクロロメチル、トリクロロメチル、フルオロメチル、ジフルオロメチル、トリフルオロメチル、ノナフルオロブチル等が挙げられ、
上記炭素原子数１〜８のアルキル基が、−Ｏ−で中断された基としては、メチルオキシ、エチルオキシ、ｉｓｏ−プロピルオキシ、プロピルオキシ、ブチルオキシ、ペンチルオキシ、ｉｓｏ−ペンチルオキシ、ヘキシルオキシ、ヘプチルオキシ、オクチルオキシ、２−エチルヘキシルオキシ等のアルコキシ基や、２−メトキシエチル、２−（２−メトキシ）エトキシエチル、２−エトキシエチル、２−ブトキシエチル、４−メトキシブチル、３−メトキシブチル等のアルコキシアルキル基等が挙げられ、
上記炭素原子数１〜８のアルキル基の水素原子がハロゲン原子で置換され、且つ−Ｏ−で中断された基としては、例えば、クロロメチルオキシ、ジクロロメチルオキシ、トリクロロメチルオキシ、フルオロメチルオキシ、ジフルオロメチルオキシ、トリフルオロメチルオキシ、ノナフルオロブチルオキシ等が挙げられる。
【００２３】
上記一般式（ＩＩ）において、Ｘ11及びＸ11’で表される炭素原子数３〜６のシクロアルカン−１，１−ジイル基としては、シクロプロパン−１，１−ジイル、シクロブタン−１，１−ジイル、２，４−ジメチルシクロブタン−１，１−ジイル、３，３−ジメチルシクロブタン−１，１−ジイル、シクロペンタン−１，１−ジイル、シクロヘキサン−１，１−ジイル等が挙げられる。
【００２４】
上記一般式（ＩＩ）におけるＱで表わされる、炭素原子数１〜９のメチン鎖を構成し、鎖中に環構造を含んでもよい連結基としては、下記（Ｑ−１）〜（Ｑ−１１）の何れかで表される基が、製造が容易であるため好ましい。炭素原子数１〜９のメチン鎖における炭素原子数には、メチン鎖及び鎖中に環構造を含んでもよい連結基を表し、該連結基をさらに置換する基（例えば下記Ｒ14〜Ｒ19、Ｚ’）の炭素原子（例えば、連結基（Ｑ−１）における両末端の炭素原子）を含まない。
【００２５】
【化２】
0006619627.tif 000003
（式中、Ｒ14、Ｒ15、Ｒ16、Ｒ17、Ｒ18、Ｒ19及びＺ’は、各々独立に、水素原子、水酸基、ハロゲン原子、シアノ基、−ＮＲＲ’、アリール基、アリールアルキル基又はアルキル基を表し、該−ＮＲＲ’、アリール基、アリールアルキル基及びアルキル基の水素原子は、水酸基、ハロゲン原子、シアノ基又は−ＮＲＲ’で置換されている場合もあり、−Ｏ−、−Ｓ−、−ＣＯ−、−ＣＯＯ−、−ＯＣＯ−、−ＳＯ2−、−ＮＨ−、−ＣＯＮＨ−、−ＮＨＣＯ−、−Ｎ＝ＣＨ−又は−ＣＨ＝ＣＨ−で中断されている場合もあり、
Ｒ及びＲ’は、アリール基、アリールアルキル基又はアルキル基を表す。）
【００２６】
上記Ｒ14、Ｒ15、Ｒ16、Ｒ17、Ｒ18、Ｒ19及びＺ’で表わされるハロゲン原子、アリール基、アリールアルキル又はアルキル基としては、Ｒ11等の説明で例示したものが挙げられ、Ｒ及びＲ’で表されるアリール基、アリールアルキル基又はアルキル基としてはＲ11等の説明で例示したものが挙げられる。
【００２７】
Ｑで表わされる、炭素原子数１〜９のメチン鎖の水素原子を置換していてもよいアリール基、アリールアルキル基、アルキル基、及びハロゲン原子としては、Ｒ11等の説明で例示したものが挙げられ、これらのアリール基、アリールアルキル基、アルキル基の水素原子を置換してもよいハロゲン原子としてはＲ11等の説明で例示したものが挙げられる。
Ｒ11、Ｒ11’、Ｙ11、Ｙ11'、Ｒ23、Ｒ24及びＲ25で表されるアリール基、アリールアルキル基、アルキル基の水素原子を置換してもよいハロゲン原子、アミノ基、アミド基及びメタロセニル基としては、Ｒ11等の説明で例示したものが挙げられる。
【００２８】
上記一般式（ＩＩ）中のｐＡｎq-で表されるｑ価のアニオンとしては、メタンスルホン酸アニオン、ドデシルスルホン酸アニオン、ベンゼンスルホン酸アニオン、トルエンスルホン酸アニオン、トリフルオロメタンスルホン酸アニオン、ナフタレンスルホン酸アニオン、ジフェニルアミン−４−スルホン酸アニオン、２−アミノ−４−メチル−５−クロロベンゼンスルホン酸アニオン、２−アミノ−５−ニトロベンゼンスルホン酸アニオン、ナフタレンジスルホン酸アニオン、ナフトールスルホン酸アニオン、ビス（トリフルオロメタンスルホニル）イミド酸アニオン、特開平１０−２３５９９９号公報、特開平１０−３３７９５９号公報、特開平１１−１０２０８８号公報、特開２０００−１０８５１０号公報、特開２０００−１６８２２３号公報、特開２００１−２０９９６９号公報、特開２００１−３２２３５４号公報、特開２００６−２４８１８０号公報、特開２００６−２９７９０７号公報、特開平８−２５３７０５号公報、特表２００４−５０３３７９号公報、特開２００５−３３６１５０号公報、国際公開２００６／２８００６号公報等に記載されたスルホン酸アニオン等の有機スルホン酸アニオンの他、塩化物イオン、臭化物イオン、ヨウ化物イオン、フッ化物イオン、塩素酸イオン、チオシアン酸イオン、ヘキサフルオロリン酸イオン、ヘキサフルオロアンチモン酸イオン、テトラフルオロホウ酸イオン、オクチルリン酸イオン、ドデシルリン酸イオン、オクタデシルリン酸イオン、フェニルリン酸イオン、ノニルフェニルリン酸イオン、２，２’−メチレンビス（４，６−ジ−ｔ−ブチルフェニル）ホスホン酸イオン、テトラキス(ペンタフルオロフェニル)ホウ酸イオン、励起状態にある活性分子を脱励起させる（クエンチングさせる）機能を有するクエンチャー陰イオンやシクロペンタジエニル環にカルボキシル基やホスホン酸基、スルホン酸基等の陰イオン性基を有するフェロセン、ルテオセン等のメタロセン化合物陰イオン等が挙げられる。
【００２９】
本発明で用いられるシアニン化合物（α）の具体例としては、下記化合物Ｎｏ．１−〜１０４が挙げられる。なお、以下の例示では、アニオンを省いたシアニンカチオンで示している。
【００３０】
【化３】
0006619627.tif 000004
【００３１】
【化４】
0006619627.tif 000005
【００３２】
【化５】
0006619627.tif 000006
【００３３】
【化６】
0006619627.tif 000007
【００３４】
【化７】
0006619627.tif 000008
【００３５】
【化８】
0006619627.tif 000009
【００３６】
【化９】
0006619627.tif 000010
【００３７】
【化１０】
0006619627.tif 000011
【００３８】
【化１１】
0006619627.tif 000012
【００３９】
【化１２】
0006619627.tif 000013
【００４０】
【化１３】
0006619627.tif 000014
【００４１】
上記一般式(ＩＩ)で表される化合物の中では、以下のものが好ましい。
環Ａ又は環Ａ’がベンゼン環又はナフタレン環であるもの。
ｒ又はｒ’が、０〜２であるもの。
ｒ又はｒ’が１以上の場合、Ｒ11及びＲ11’が、ハロゲン原子、ニトロ基、カルボキシル基、フェロセニル基、無置換の炭素原子数１〜８（特に１〜４）のアルキル基又は炭素原子数１〜８（特に１〜４）のハロゲン置換アルキル基であるもの。  Ｘ11及びＸ11'が、酸素原子、硫黄原子、−ＣＲ23Ｒ24〔特に、Ｒ23及びＲ24が、無置換又はハロゲン原子で置換されている場合もあり、二重結合で置き換えられている場合もある炭素原子数１〜８（特に１〜４）のアルキル基、無置換又はハロゲン原子で置換されている場合もあり、二重結合で置き換えられている場合もある炭素原子数７〜２０（特に７〜１５）のアリールアルキル基〕又は炭素原子数３〜６のシクロアルカン−１，１−ジイル基であるもの。さらに、酸素原子、硫黄原子、−ＣＲ23Ｒ24−〔特に、Ｒ23及びＲ24が無置換の炭素原子数１〜４のアルキル基〕がより好ましい。
Ｙ11及びＹ11'が、ハロゲン原子、ニトロ基、カルボキシル基若しくはフェロセニル基で置換されている場合もあり、酸素原子若しくは−ＣＯ−で置き換えられている場合もある炭素原子数６〜３０（特に６〜１２）のアリール基、炭素原子数７〜３０（特に７〜１５）のアリールアルキル基若しくは炭素原子数１〜８のアルキル基であるもの。さらに、ハロゲン原子で置換されている場合もあり、酸素原子で置き換えられている場合もある炭素原子数７〜３０（特に７〜１５）のアリールアルキル基若しくは炭素原子数１〜８のアルキル基が、より好ましい。
Ｑが、炭素原子数７又は９のメチン鎖を構成するもの。また、炭素原子数７又は９のメチン鎖を構成し、該メチン鎖中の水素原子が水酸基、ハロゲン原子、シアノ基又はアリール基で置換されているもの。また、炭素原子数７又は９のメチン鎖を構成し、鎖中に環構造を有するもの。
【００４２】
本発明で用いられるシアニン化合物（α）は、その製造方法は特に限定されず、周知一般の反応を利用した方法で得ることができ、例えば、特開２０１０−２０９１９１号公報に記載されているルートの如く、該当する構造を有する化合物と、イミン誘導体との反応により合成する方法が挙げられる。
【００４３】
本発明で用いられるシアニン化合物（α）は、塗膜の極大吸収波長（λｍａｘ）が６５０〜１２００ｎｍであるものが好ましく、６５０〜９００ｎｍであるものがさらに好ましい。塗膜の極大吸収波長（λｍａｘ）が１２００ｎｍ超であると、本願発明の効果を発揮せず、６５０ｎｍ未満であると、可視光線を吸収するため好ましくない。
【００４４】
本発明の着色組成物において、上記シアニン化合物（α）の含有量は、単独又は複数種の合計で、後述する重合性化合物（β）の固形分と後述するコロイダルシリカ（γ）の固形分の合計量１００質量部に対してシアニン化合物の少なくとも一種（α）の合計で０．０１〜１０質量部である。シアニン化合物（α）の含有量が０．０１質量部より小さいと、本発明の硬化物において十分な赤外線遮蔽能が得られない場合があり、１０質量部より大きいと、着色組成物中でシアニン化合物（α）の析出が起こる場合がある。
【００４５】
＜重合性化合物（β）＞
上記重合性化合物（β）としては、エチレン性不飽和結合及び親水性基を一分子内に有する重合性化合物である限り、特に限定されず従来用いられているものを用いることができる。
親水性基としては、水酸基、チオール基、カルボキシル基、スルホ基、アミノ基、アミド基又はその塩等が挙げられ、水酸基及びカルボキシル基が、重合性化合物（β）のアルカリへの溶解性が高いため好ましい。
重合性化合物（β）における親水性基の好ましい官能基当量（親水性基１当量を含む重合性化合物の質量）は、５０〜１００００である。
重合性化合物（β）の好ましい質量平均分子量は、１０００〜５０００００である。
【００４６】
上記重合性化合物（β）の中でも下記一般式（Ｉ−１）で表されるユニット、下記一般式（Ｉ−２）で表されるユニット及び下記一般式（Ｉ−３）で表されるユニットを有するものが、現像性や耐熱性が高いので好ましい。
【００４７】
【化１４】
0006619627.tif 000015
(式中、Ｘ1は水素原子又はメチル基を表し、Ｙ1は、二価の結合基であり、Ｒ1は、炭素原子数１〜２０のアルキル基、炭素原子数６〜３０のアリール基又は炭素原子数７〜３０のアリールアルキル基を表し、該アルキル基、アリール基及びアリールアルキル基の水素原子は、ハロゲン原子、水酸基又はニトロ基で置換されている場合もあり、該アルキル基及びアリールアルキル基中のメチレン基は、−Ｏ−、−Ｓ−、−ＣＯ−、−ＣＯＯ−、−ＯＣＯ−又は−ＮＨ−、あるいはこれらの組み合わせの結合基で置き換えられている場合もあり、Ｒ2、Ｒ3及びＲ4は、それぞれ独立に、水素原子又はメチル基である。)
【００４８】
上記一般式（Ｉ−２）におけるＹ1で表される二価の結合基としては、特に限定されないが、下記一般式（１）で表される構造を好ましく挙げることができる。
【００４９】
【化１５】
0006619627.tif 000016
（式中、Ｘ2は、−ＣＲ5Ｒ6−、−ＮＲ7−、二価の炭素原子数１〜３５の鎖状炭化水素基、二価の炭素原子数３〜３５の脂環式炭化水素基、二価の炭素原子数６〜３５の芳香族炭化水素基、二価の炭素原子数２〜３５の複素環含有基、又は下記（１−１）〜（１−３）で表されるいずれかの置換基を表し、Ｒ5、Ｒ6及びＲ7は、水素原子、炭素原子数１〜８のアルキル基、炭素原子数６〜３０のアリール基又は炭素原子数７〜３０のアリールアルキル基を表し、Ｚ1及びＺ2は、それぞれ独立に、直接結合、−Ｏ−、−Ｓ−、−ＳＯ2−、−ＳＯ−、−ＮＲ7−又は−ＰＲ8−を表し、Ｒ8は、水素原子、炭素原子数１〜８のアルキル基、炭素原子数６〜３０のアリール基又は炭素原子数７〜３０のアリールアルキル基を表し、
上記Ｒ5、Ｒ6、Ｒ7及びＲ8におけるアルキル基、アリール基及びアリールアルキル基の水素原子は、ハロゲン原子、水酸基又はニトロ基で置換されている場合もあり、上記Ｒ5、Ｒ6、Ｒ7及びＲ8におけるアルキル基及びアリールアルキル基中のメチレン基は、−Ｏ−、−Ｓ−、−ＣＯ−、−ＣＯＯ−、−ＯＣＯ−又は−ＮＨ−基で置き換えられている場合もある。但し、上記一般式（１）で表される基の炭素原子数は１〜３５の範囲内である。）
【００５０】
【化１６】
0006619627.tif 000017
（上記式中、Ｒ71は水素原子、置換基を有していてもよいフェニル基、又は炭素原子数３〜１０のシクロアルキル基を表し、
Ｒ72は炭素原子数１〜１０のアルキル基、炭素原子数１〜１０のアルコキシ基、炭素原子数２〜１０のアルケニル基又はハロゲン原子を表し、上記アルキル基、アルコキシ基及びアルケニル基は置換基を有している場合もあり、
ｆは０〜５の整数である。）
【００５１】
【化１７】
0006619627.tif 000018
【００５２】
【化１８】
0006619627.tif 000019
（上記式中、Ｒ73及びＲ74は、それぞれ独立に、置換基を有している場合もある炭素原子数１〜１０のアルキル基、置換基を有している場合もある炭素原子数６〜３０のアリール基、置換基を有している場合もある炭素原子数６〜３０のアリールオキシ基、置換基を有している場合もある炭素原子数６〜３０のアリールチオ基、置換基を有している場合もある炭素原子数６〜３０のアリールアルケニル基、置換基を有している場合もある炭素原子数７〜３０のアリールアルキル基、置換基を有している場合もある炭素原子数２〜２０の複素環含有基又はハロゲン原子を表し、
該アルキル基及びアリールアルキル基中のメチレン基は不飽和結合、−Ｏ−又は−Ｓ−で中断されている場合もあり、
Ｒ73は、隣接するＲ73同士で環を形成している場合もあり、
ｄは０〜４の数を表し、
ｆは０〜８の数を表し、ｇは０〜４の数を表し、
ｈは０〜４の数を表し、
ｇとｈの数の合計は２〜４である。）
【００５３】
上記一般式（Ｉ−３）におけるＲ1で表される炭素原子数６〜３０のアリール基又は炭素原子数７〜２０のアリールアルキル基としては、上記（α）成分であるシアニン化合物の説明で例示したアリール基又はアリールアルキル基が挙げられる。
炭素原子数１〜２０のアルキル基としては、上記シアニン化合物（α）の説明で例示したアルキル基の他、ノニル、デシル、ウンデシル、ドデシル、トリデシル、イソトリデシル、テトラデシル、ヘキサデシル、ヘプタデシル、オクタデシル等が挙げられる。
Ｒ1で表される炭素原子数６〜３０のアリール基、炭素原子数７〜２０のアリールアルキル基及び炭素原子数１〜２０のアルキル基の水素原子を置換してもよいハロゲン原子としては、上記（α）成分であるシアニン化合物の説明で例示したハロゲン原子が挙げられる。
【００５４】
上記一般式（１）において、Ｘ2で表される二価の炭素原子数１〜３５の鎖状炭化水素基としては、メタン、エタン、プロパン、ｉｓｏ−プロパン、ブタン、ｓｅｃ−ブタン、ｔｅｒｔ−ブブタン、ｉｓｏ−ブタン、ヘキサン、２−メチルヘキサン、３−メチルヘキサン、ヘプタン、２−メチルヘプタン、３−メチルヘプタン、ｉｓｏ−ヘプタン、ｔｅｒｔ−ヘプタン、１−メチルオクタン、ｉｓｏ−オクタン、ｔｅｒｔ−オクタン等が、Ｚ1及びＺ2で置換された基が挙げられ、
二価の炭素原子数３〜３５の脂環式炭化水素基としては、シクロプロパン、シクロブタン、シクロペンタン、シクロヘキサン、シクロヘプタン、２，４−ジメチルシクロブタン、４−メチルシクロヘキサン等が、Ｚ1及びＺ2で置換された基等が挙げられ、
二価の炭素原子数６〜３５の芳香族炭化水素基としては、フェニレン、ナフチレン、ビフェニル等の基が、Ｚ1及びＺ2で置換された基等が挙げられ、
二価の炭素原子数２〜３５の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオラン等が、Ｚ1及びＺ2で置換された基が挙げられ、これらの基は複数組み合わせられてもよい。また、これらの鎖状炭化水素基、脂環式炭化水素基及び芳香族炭化水素基は、ハロゲン原子（フッ素、塩素、臭素、ヨウ素）、水酸基又はニトロ基で置換されていてもよい。またこれらの鎖状炭化水素基、脂環式炭化水素基及び芳香族炭化水素基におけるメチレン基は−Ｏ−、−Ｓ−、−ＣＯ−、−ＣＯＯ−、−ＯＣＯ−又は−ＮＨ−基で置き換えられている場合もある。
【００５５】
上記一般式（１）におけるＲ5、Ｒ6、Ｒ7及びＲ8で表される炭素原子数１〜８のアルキル基、炭素原子数６〜３０のアリール基又は炭素原子数７〜３０のアリールアルキル基としては、上記シアニン化合物（α）の説明で例示したアルキル基、アリール基、アリールアルキル基が挙げられ、
上記Ｒ5、Ｒ6、Ｒ7及びＲ8におけるアルキル基、アリール基及びアリールアルキル基は、ハロゲン原子（フッ素、塩素、臭素、ヨウ素）、水酸基又はニトロ基で置換されている場合もあり、上記Ｒ5、Ｒ6及びＲ7におけるアルキル基及びアリールアルキル基中のメチレン基は、−Ｏ−、−Ｓ−、−ＣＯ−、−ＣＯＯ−、−ＯＣＯ−、−ＮＨ−、又はこれらの基を複数組み合わせた基で中断されている場合もあり、これらの置換位置及び中断位置は特に制限されない。
【００５６】
上記（１−１）で表される置換基において、Ｒ71で表される炭素原子数３〜１０のシクロアルキル基としては、シクロプロピル、シクロブチル、シクロペンチル、シクロへブチル、シクロオクチル等が挙げられ、
Ｒ72で表される炭素原子数１〜１０のアルキル基としては、Ｒ1で表される炭素原子数１〜４０のアルキル基として例示した基のうち、所定の炭素原子数を満たす基等が挙げられ、
Ｒ72で表される炭素原子数１〜１０のアルコキシ基としては、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等が挙げられ、
Ｒ72で表される炭素原子数２〜１０のアルケニル基としては、ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ヘプテニル、オクテニル、デセニル等が挙げられ、
Ｒ72で表されるハロゲン原子としては、上記シアニン化合物（α）の説明で例示したハロゲン原子が挙げられる。
Ｒ72で表されるアルキル基、アルコキシ基及びアルケニル基が有していてもよい置換基としては、ハロゲン原子（フッ素、塩素、臭素、ヨウ素）、水酸基、ニトロ基が挙げられる。
【００５７】
上記（１−３）で表される基において、Ｒ73及びＲ74で表される置換基を有していてもよい炭素原子数１〜１０のアルキル基としては、Ｒ1で表される炭素原子数１〜２０のアルキル基として例示した基のうち、所定の炭素原子数を満たす基等が挙げられ、
Ｒ73及びＲ74で表される置換基を有していてもよい炭素原子数６〜３０のアリール基としては、Ｒ11等で表される炭素原子数６〜３０のアリール基として例示した基等が挙げられ、
Ｒ73及びＲ74で表される置換基を有していてもよい炭素原子数６〜３０のアリールオキシ基としては、フェニルオキシ、ナフチルオキシ、２−メチルフェニルオキシ、３−メチルフェニルオキシ、４−メチルフェニルオキシ、４−ビニルフェニル二オキシ、３−ｉｓｏ−プロピルフェニルオキシ、４−ｉｓｏ−プロピルフェニルオキシ、４−ブチルフェニルオキシ、４−ｔｅｒｔ−ブチルフェニルオキシ、４−へキシルフェニルオキシ、４−シクロヘキシルフェニルオキシ、４−オクチルフェニルオキシ、４−（２−エチルヘキシル）フェニルオキシ、２，３−ジメチルフェニルオキシ、２，４−ジメチルフェニルオキシ、２，５−ジメチルフェニルオキシ、２．６−ジメチルフェニルオキシ、３．４−ジメチルフェニルオキシ、３．５−ジメチルフェニルオキシ、２，４−ジーｔｅｒｔ−ブチルフェニルオキシ、２，５−ジーｔｅｒｔ−ブチルフェニルオキシ、２，６−ジーｔｅｒｔ−ブチルフェニルオキシ、２．４−ジーｔｅｒｔ−ペンチルフェニルオキシ、２，５−ｔｅｒｔ−アミルフェニルオキシ、４−シクロへキシルフェニルオキシ、２，４，５−トリメチルフェニルオキシ、フェロセニルオキシ等の基が奉げられ、
Ｒ73及びＲ74で表される置換基を有していてもよい炭素原子数６〜３０のアリールチオ基としては、上記置換基を有していてもよい炭素原子数６〜３０のアリールオキシ基の酸素原子を硫黄原子に置換した基等が奉げられ、
Ｒ73及びＲ74で表される置換基を有していてもよい炭素原子数８〜３０のアリールアルケニル基としては、上記置換基を有していてもよい炭素原子数６〜３０のアリールオキシ基の酸素原子をビニル、アリル、１−プロペニル、イソプロペニル、２−ブテニル、１，３−ブタジエニル、２−ペンテニル、２−オクテニル等のアルケニル基で置換した基等が挙げられ、
Ｒ73及びＲ74で表される炭素原子数７〜３０のアリールアルキル基としては、上記シアニン化合物（α）の説明で炭素原子数７〜３０のアリールアルキル基として例示した基等が挙げられ、
Ｒ73及びＲ74で表される置換基を有していてもよい炭素原子数２〜２０の複素環含有基としては、ピリジン、ピラジン、ピペリジン、ピペラジン、ピリミジン、ピリダジン、トリアジン、ヘキサヒドロトリアジン、フラン、テトラヒドロフラン、クロマン、キサンテン、チオフェン、チオラン等が挙げられ、
Ｒ73及びＲ74で表されるハロゲン原子としては上記シアニン化合物（α）の説明で例示したハロゲン原子が挙げられる。
Ｒ73及びＲ74で表される上記各種の基が有していてもよい上記の置換基としては、ハロゲン原子（フッ素、塩素、臭素、ヨウ素）、水酸基、ニトロ基が挙げられる。
【００５８】
上記一般式（Ｉ−１）〜（Ｉ−３）で表されるユニットの構成比（モル比）は、（Ｉ−１）：（Ｉ−２）：（Ｉ−３）＝０．１〜０．６５：０．３〜０．８：０．００１〜２であり、ランダム共重合、ブロック共重合、グラフト共重合など、いずれの配列を取っていてもよい。
【００５９】
上記一般式（Ｉ−１）、（Ｉ−２）及び（Ｉ−３）で表されるユニットを有する重合性化合物（β）の中では、以下のものが好ましい。
Ｒ1は、炭素原子数１〜８のアルキル基及び炭素原子数７〜３０のアリールアルキル基が好ましく、炭素原子数１〜４のアルキル基がより好ましい。
Ｙ1は、二価の結合基が、上記一般式（１）で表される構造の場合、Ｘ2は、炭素原子数１〜１５のアルキレン基が好ましく、シクロアルキレン基を有する炭素原子数７〜１５のアルキレン基がより好ましい。これらのアルキレン基中の水素原子は、ハロゲン原子、水酸基又はニトロ原子で置換されている場合もあり、また、アルキレン基中の鎖状アルキレン部分におけるメチレン基は−Ｏ−、−Ｓ−、−ＣＯ−、−ＣＯＯ−、−ＯＣＯ−又は−ＮＨ−基で置き換えられている場合もある。
Ｚ1及びＺ2は、直接結合であるのが好ましい。
【００６０】
上記重合性化合物（β）は、酸価が好ましくは１０〜２００ｍｇ／ＫＯＨ、さらに好ましくは３０〜１５０ｍｇ／ＫＯＨである。酸価が１０ｍｇ／ＫＯＨ未満であると、アルカリ現像性が十分に得られない場合があり、２００ｍｇ／ＫＯＨより大きいと、重合性化合物（β）の製造が困難である恐れがある。
ここで、酸価とは、ＪＩＳ  Ｋ００５０及びＪＩＳＫ  ０２１１によるものである。
【００６１】
本発明の着色組成物において、上記重合性化合物（β）の含有量は、本発明の着色組成物中、３０〜９９質量％、特に６０〜９５質量％が好ましい。上記重合性化合物（β）の含有量が３０質量％より小さいと、硬化物の力学的強度が不足しクラックが入る場合があり、９９質量％より大きいと、露光による硬化が不十分になりタックが発生する場合がある。
【００６２】
＜平均粒径５ｎｍ〜１００μｍのシリカ粒子（γ）＞
上記平均粒径５ｎｍ〜１００μｍのシリカ粒子（γ）とは、粒子状の二酸化ケイ素であり、一次粒子のまま存在しているもの、あるいは一次凝集体（アグリゲート）、二次凝集体（アグロマレート）のような凝集体を形成しているものが挙げられる。上記シリカ粒子は、表面を重合性官能基で修飾することもでき、市販品のシリカ粒子の表面を、重合性官能基で修飾してもよい。
上記重合性官能基としては、ビニル基、アリル基、アクリル基、メタアクリル基等のラジカル重合性基；エポキシ基、オキセタン基等のカチオン重合性基が挙げられる。
【００６３】
本発明の着色組成物における上記シリカ粒子（γ）の含有量は、着色組成物の固形分中、３２〜８２質量％であり、耐熱性の観点から、５０〜８２質量％であることが好ましく、５０〜７０質量％であることが特に好ましい。
【００６４】
本発明の着色性組成物においては、上記シリカ粒子（γ）として、コロイダルシリカを用いることが好ましい。コロイダルシリカを用いることが、入手容易性及び密着性の点から好ましい。
上記シリカ粒子（γ）のうち、負に帯電した平均粒径５〜１００ｎｍの無定形シリカ粒子を一次粒子の単分散体状態で用い、水又は有機溶媒、あるいはこれらの混合物を分散媒としてコロイダル状で分散させると、コロイダルシリカを得ることができる。コロイダルシリカ粒子の表面には−ＳｉＯＨ基や−ＯＨイオンが存在し、アルカリイオンにより電気二重層が形成され、粒子間の反発により安定化されている。
上記有機溶媒としては、メタノール、エタノール、イソプロパノール、プロピレングリコールモノメチルエーテル、プロピレングリコールモノエチルエーテル、プロピレングリコールモノブチルエーテル、プロピレングリコールプロピルエーテル、エチレングリコールモノメチルエーテル、エチレングリコールモノエチルエーテル、エチレングリコールモノブチルエーテル、エチレングリコール、ジエチレングリコール、トリエチレングリコール、プロピレングリコール、ダイアセトンアルコール、テトラヒドロフラン、メチルエチルケトン、メチルイソブチルケトン、トルエン、酢酸エチル、プロピレングリコールモノメチルエーテルアセテート、プロピレングリコールモノエチルエーテルアセテートが挙げられる。
【００６５】
上記コロイダルシリカとしては、カチオン性コロイダルシリカとアニオン性コロイダルシリカが挙げられる。カチオン性コロイダルシリカは、ｐＨを２〜４に調整することにより、コロイダルシリカをカチオン性に帯電させたり、シリカ粒子の表面のシラノール基に、アミノ基やアンモニウム基等のカチオン性基を導入したものである。
アニオン性コロイダルシリカは、シリカ粒子の表面にシラノール基、水酸基と、カルボキシル基やスルホン基等のアニオン性基が存在する無水ケイ酸の超微粒子を、水性液体中に安定に分散したものである。
アニオン性コロイダルシリカを含有する処理液は、コロイドを安定化するために、水酸化ナトリウム、カリウム、アンモニア等を含有させ、２５℃でｐＨ８〜１１程度のアルカリ性にすることが好ましい。
【００６６】
上記シリカ粒子（γ）の粒子径は、平均一次粒径が５ｎｍ〜１００μｍ程度であり、１０ｎｍ〜１μｍであるものが、透明性の観点から好ましい。平均一次粒径は、走査電子顕微鏡（ＳＥＭ）、透過電子顕微鏡（ＴＥＭ）等による電子顕微鏡写真から計測することができるし、また動的光散乱法や静的光散乱法等を利用する粒度分布計等によって計測することもできるし、また、比表面積を測定して算出することもできる。
【００６７】
上記シリカ粒子（γ）の形状としては、球状、鎖状、パールネックレス（数珠）状、環状のタイプがあり、これらの混合物を用いてもよい。
【００６８】
上記シリカ粒子（γ）としてコロイダルシリカを用いる場合には、市販品を用いてもよく、例えば、スノーテックスＳＴ−２０、ＳＴ−３０、ＳＴ−４０ 、ＳＴ−Ｃ、ＳＴ−Ｎ、ＳＴ−２０Ｌ、ＳＴ−Ｏ、ＳＴ−ＯＬ、ＳＴ−Ｓ、ＳＴ−ＸＳ、ＳＴ− ＸＬ 、ＳＴ−ＹＬ、ＳＴ−ＺＬ、ＳＴ−ＯＺＬ、ＳＴ−ＡＫ 、スノーテックス−ＡＫシリーズ、スノーテックス−ＰＳシリーズ、スノーテックス−ＵＰシリーズ、スノーテックス−ＯＵＰシリーズ（日産化学工業社製）；Ｃａｔａｌｏｉｄ  ＳＩ−３５０、Ｃａｔａｌｏｉｄ  ＳＩ−５０、Ｃａｔａｌｏｉｄ  ＳＩ−３０、Ｃａｔａｌｏｉｄ  Ｓ−２０Ｌ、Ｃａｔａｌｏｉｄ  Ｓ−２０Ｈ、Ｃａｔａｌｏｉｄ  Ｓ−３０Ｌ、Ｃａｔａｌｏｉｄ  Ｓ−４５Ｐ、Ｃａｔａｌｏｉｄ  ＳＩ−４０、Ｃａｔａｌｏｉｄ  ＳＩ−８０Ｐ（日揮触媒化成株式会社製）；アデライトＡＴ−２０、ＡＴ−２０Ｎ、ＡＴ−２０Ａ、ＡＴ−３００（ＡＤＥＫＡ社製）；レバシルシリーズ（バイエル社製）、ルドックスシリーズ（グレース社製） 、シリカドールシリーズ（日本化学工業社製）、クォートロンＰＬ−３等のクォートロンＰＬシリーズ（ 扶桑化学工業社製）等を挙げることができる。
【００６９】
上記シリカ粒子（γ）としてコロイダルシリカを用いる場合、コロイダルシリカの製造方法に特に制限はなく、公知の方法で製造することができる。
例えば、（１）珪酸ナトリウム等の珪酸アルカリ金属塩を原料とし、水溶液中で縮合反応させて粒子を成長させる水ガラス法、（２）テトラエトキシシラン等のアルコキシシランを原料とし、アルコール等の水溶性有機溶媒を含有する水中で縮合反応させて成長させるアルコキシシラン法（３）金属アルコキシドを加水分解および縮合するゾルゲル法（４）無機コロイド法等が挙げられる。
【００７０】
＜不飽和結合を有するモノマー（ω）＞
本発明の着色組成物には、更に不飽和結合を有するモノマー（ω）を含有していてもよい。上記不飽和結合を有するモノマーとしては、アクリル酸−２−ヒドロキシエチル、アクリル酸−２−ヒドロキシプロピル、アクリル酸イソブチル、アクリル酸ｎ−オクチル、アクリル酸イソオクチル、アクリル酸イソノニル、アクリル酸ステアリル、アクリル酸メトキシエチル、アクリル酸ジメチルアミノエチル、アクリル酸亜鉛、１，６−ヘキサンジオールジアクリレート、トリメチロールプロパントリアクリレート、メタクリル酸−２−ヒドロキシエチル、メタクリル酸−２−ヒドロキシプロピル、メタクリル酸ブチル、メタクリル酸ターシャリーブチル、メタクリル酸シクロヘキシル、トリメチロールプロパントリメタクリレート、ジペンタエリスリトールペンタアクリレート、ジペンタエリスリトールヘキサアクリレート、ペンタエリスリトールテトラアクリレート、ペンタエリスリトールトリアクリレート、ビスフェノールＡジグリシジルエーテル（メタ）アクリレート、ビスフェノールＦジグリシジルエーテル（メタ）アクリレート、ビスフェノールＺジグリシジルエーテル（メタ）アクリレート、トリプロピレングリコールジ（メタ）アクリレート等が挙げられる。
上記の中でも、不飽和結合を複数有するモノマーが、赤外線遮蔽能及び耐熱性を向上させることができるため好ましい。
【００７１】
＜重合開始剤（δ）＞
本発明の着色組成物には、更に重合開始剤（δ）を含有していてもよい。重合開始剤としては、光ラジカル重合開始剤または熱ラジカル重合開始剤が挙げられる。
【００７２】
上記光重合開始剤としては、アセトフェノン系化合物、ベンジル系化合物、ベンゾフェノン系化合物、チオキサントン系化合物、ビスイミダゾール系化合物、アクリジン系化合物、アシルホスフィン系化合物、オキシムエステル化合物等を好ましいものとして例示することができる。
【００７３】
上記アセトフェノン系化合物としては例えば、ジエトキシアセトフェノン、２−ヒドロキシ−２−メチル−１−フェニルプロパン−１−オン、４'−イソプロピル−２−ヒドロキシ−２−メチルプロピオフェノン、２−ヒドロキシメチル−２−メチルプロピオフェノン、２，２−ジメトキシ−１，２−ジフェニルエタン−１−オン、ｐ−ジメチルアミノアセトフェノン、ｐ−ターシャリブチルジクロロアセトフェノン、ｐ−ターシャリブチルトリクロロアセトフェノン、ｐ−アジドベンザルアセトフェノン、１−ヒドロキシシクロヘキシルフェニルケトン、２−メチル−１−［４−（メチルチオ）フェニル］−２−モルフォリノプロパノン−１、２−ベンジル−２−ジメチルアミノ−１−（４−モルフォリノフェニル）−ブタノン−１、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、１−［４−（２−ヒドロキシエトキシ）−フェニル］−２−ヒドロキシ−２−メチル−１−プロパン−１−オン等が挙げられる。
【００７４】
上記ベンジル系化合物としては、ベンジル等が挙げられる。
【００７５】
上記ベンゾフェノン系化合物としては、例えば、ベンゾフェノン、ｏ−ベンゾイル安息香酸メチル、ミヒラーケトン、４，４'−ビスジエチルアミノベンゾフェノン、４，４'−ジクロロベンゾフェノン、４−ベンゾイル−４'−メチルジフェニルスルフィドなどが挙げられる。
【００７６】
上記チオキサントン系化合物としては、チオキサントン、２−メチルチオキサントン、２−エチルチオキサントン、２−クロロチオキサントン、２−イソプロピルチオキサントン、２，４−ジエチルチオキサントン等が挙げられる。
【００７７】
上記ビスイミダゾール系化合物としては、ヘキサアリールビスイミダゾール（ＨＡＢＩ、トリアリール−イミダゾールの二量体）を用いることができ、具体的には、例えば、２，２’−ビス（ ２−クロロフェニル）−４，４ ’，５，５’−テトラキス（ ４−エトキシカルボニルフェニル）−１，２’−ビイミダゾール、２，２’−ビス（２−ブロモフェニル）−４，４’，５，５’−テトラキス（ ４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル） −４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’− テトラフェニル−１，２’−ビイミダゾール、２，２’−ビス（２，４，６−トリブロモフェニル）−４，４’，５，５’−テトラフェニル−１，２’−ビイミダゾール、２,４,５,２′ ,４′ ,５′−ヘキサフェニルビスイミダゾール、 ２,２′−ビス（２−クロロフェニル）−４ ,５,４′ ,５′−テトラフェニルビスイミダゾール、２ ,２′−ビス（２−ブロモフェニル）−４,５,４′ ,５′−テトラフェニルビスイミダゾール、２,２′−ビス（２ ,４−ジクロロフェニル）−４,５,４′ ,５′−テトラフェニルビスイミダゾール、２,２′−ビス（２−クロロフェニル）−４,５,４′ ,５′−テトラキス（３−メトキシフェニル）ビスイミダゾール、２,２′−ビス（２−クロロフェニル）−４,５,４′ ,５′−テトラキス（３,４,５−トリメトキシフェニル）−ビスイミダゾール、２, ５,２′ ,５′−テトラキス（２−クロロフェニル）−４,４′−ビス（３ ,４−ジメトキシフェニル）ビスイミダゾール、２,２′−ビス（２ ,６−ジクロロフェニル）−４,５,４′ ,５′−テトラフェニルビスイミダゾール、２,２′−ビス（２−ニトロフェニル）−４ ,５,４′ ,５′−テトラフェニルビスイミダゾール、２ ,２′−ジ−ｏ−トリル−４,５,４′ ,５′−テトラフェニルビスイミダゾール、２,２′−ビス（２−エトキシフェニル）−４,５,４′ ,５′−テトラフェニルビスイミダゾールおよび２,２′−ビス（２ ,６−ジフルオロフェニル）−４,５,４′ ,５′−テトラフェニルビスイミダゾール、５′−テトラ（ｐ−ヨードフェニル）ビイミダゾール、２，２’− ビス（ｏ−クロロフェニル−４，４’，５，５ ’− テトラ（ｍ−メトキシフェニル）ビイミダゾール）、２，２′−ビス（ｐ−メチルチオフェニル）−４，５，４′，５′−ジフェニル−１，１′−ビイミダゾール、ビス（２，４，５−トリフェニル）−１，１′−ビイミダゾール、５，５′−テトラ（ｐ−クロルナフチル）ビイミダゾール、等や特公昭４５−３７３７７号公報に開示される１，２′−、１，４′−、２，４′−で共有結合している互変異性体、ＷＯ００/５２５２９号公報に記載の化合物などが挙げられる。
【００７８】
上記アクリジン系化合物としては、アクリジン、９−フェニルアクリジン、９−（ｐ−メチルフェニル）アクリジン、９−（  ｐ−エチルフェニル）アクリジン、９−（ｐ−ｉｓｏ−プロピルフェニル）アクリジン、９−（ｐ−ｎ−ブチルフェニル）アクリジン、９−（ｐ−ｔｅｒｔ−ブチルフェニル）アクリジン、９−（ｐ−メチキシフェニル）アクリジン、９−（ｐ−エトキシフェニル）アクリジン、９−（ｐ−アセチルフェニル）アクリジン、９−（ｐ−ジメチルアミノフェニル）アクリジン、９−（ｐ−シアノフェニルフェニル）アクリジン、９−（ｐ−クロルシフェニル）アクリジン、９−（ｐ−ブロモフェニル）アクリジン、９−（ｍ−メチルフェニル）アクリジン、９−（ｍ−ｎ−プロピルフェニル）アクリジン、９−（ｍ−ｉｓｏ−  プロピルフェニル）アクリジン、９−（ｍ−ｎ−ブチルフェニル）アクリジン、９−（ｍ  −ｔｅｒｔ−ブチルフェニル）アクリジン、９−（ｍ−メチキシフェニル）アクリジン、９−（ｍ−エトキシフェニル）アクリジン、９−（ｍ−アセチルフェニル）アクリジン、９−（ｍ−ジメチルアミノフェニル）アクリジン、９−（ｍ−ジエチルアミノフェニル）アクリジン、９−（シアノフェニル）アクリジン、９−（ｍ−クロルフェニル）アクリジン、９−（ｍ−ブロモフェニル）アクリジン、９−メチルアクリジン、９−エチルアクリジン、９−ｎ−プロピルアクリジン、９−ｉｓｏ−プロピルアクリジン、９−シアノエチルアクリジン、９−ヒドロキシエチルアクリジン、９−クロロエチルアクリジン、９−ブロモアクリジン、９−ヒドロキシアクリジン、９−ニトロアクリジン、９−アミノアクリジン、９−メトキシアクリジン、９−エトキシアクリジン、９−ｎ−プロポキシアクリジン、９−ｉｓｏ−プロポキシアクリジン、９−クロロエトキシアクリジン、４，６−ビス（ジメチルアミノ）アクリジン、１０−酢酸アクリジン、１０−メチルアセテートアクリジン、３，６−ジメチルアクリジン、７，１３−ジメチルアクリジン、７，１３−ビス（ジメチルアミノ）アクリジン、３，６−ジメチル−１０−酢酸アクリジン、３，５−ジメチル−１０−メチルアセテートアクリジン、７，１３−ジメチル−１０−酢酸アクリジン、７，１３−ジメチル−１０−メチルアセテートアクリジン、１，７−ビス（９−アクリジニル）ヘプタン、１，５−ビス（９−アクリジニル）ペンタン、１，３−ビス（９−アクリジニル）プロパン、２，７−ジベンゾイル−９−フェニルアクリジン、２，７−ビス（α−ヒドロキシベンジル）−９−フェニルアクリジン、２，７−ビス（α−アセトキシベンジル）−９−フェニルアクリジン、２，７−ジメチル−９−（４−メチルフェニル）アクリジン、２，７−ジメチル−９−フェニルアクリジン、２，７−ビス（３，４−ジメチル−ベンゾイル）−９−（３，４−ジメチルフェニル）アクリジン、２，７−ビス（α−アセトキシ−４−ｔｅｒｔ−ブチルベンジル）−９−（４−ｔｅｒｔ−ブチルフェニル）アクリジン、２，７−ジメチル−９−（３，４−ジクロロフェニル）アクリジン、２，７−ジメチル−９−（４−ベンゾイルフェニル）アクリジン、２，７−ビス（２−クロロベンゾイル）−９−（２−クロロフェニル）アクリジン、２−（α−ヒドロキシ−３−ブロモベンジル）−６−メチル−９−（３−ブロモフェニル）アクリジン、２，５−ビス（４−ｔｅｒｔ−ブチルベンゾイル）−９−（４−ｔｅｒｔ−ブチルフェニル）アクリジン、１，４−ビス（２，７−ジメチル−９−アクリジニル）ベンゼン、２，７−ビス（α−フェニルアミノカルボニルオキシ−３，４−ジメチルベンジル）−９−（３，４−ジメチルフェニル）アクリジン及び２，７−ビス（３，５−ジメチル−４−ヒドロキシ−４′−フルオロジフェニルメチル）−９−（４−フルオロフェニル）アクリジン、９，１０−ジヒドロアクリジン、１−メチルアクリジン、４−メチルアクリジン、２，３−ジメチルアクリジン、１−フェニルアクリジン、４−フェニルアクリジン、１−ベンジルアクリジン、４−ベンジルアクリジン、１−クロロアクリジン、２，３−ジクロロアクリジン、１０−ブチル−２−クロロアクリジン−９（１０Ｈ）−オン、１０−プロピル−２−クロロアクリジン−９（１０Ｈ）−オン、１０−ブチル−２−クロロアクリジン−９（１０Ｈ  ）−オン１，２−ビス（９−アクリジニル）エタン、１，３−ビス（９−アクリジニル）プロパン、１，４−ビス（９−アクリジニル）ブタン、１，６−ビス（９−アクリジニル）ヘキサン、１，７−ビス（９−アクリジニル）ヘプタン、１，８−ビス（９−アクリジニル）オクタン、１，９−ビス（９−アクリジニル）ノナン、１，１０−ビス（９−アクリジニル）デカン、１，１１−ビス（９−アクリジニル）ウンデカン、１，１２−ビス（９−アクリジニル）ドデカン、１，１４−ビス（９−アクリジニル）テトラデカン、１，１６−ビス（９−アクリジニル）ヘキサデカン、１，１８−ビス（９−アクリジニル）オクタデカン、１，２０−ビス（９−アクリジニル）エイコサン、１，３−ビス（９−アクリジニル）−２−チアプロパン、１，５−ビス（９−アクリジニル）−３−チアペンタン、７−メチル−ベンゾ〔ｃ〕アクリジン、７−エチル−ベンゾ〔ｃ〕アクリジン、７−プロピル−ベンゾ〔ｃ〕アクリジン、７−ブチル−ベンゾ  〔ｃ〕アクリジン、７−ペンチル−ベンゾ〔ｃ〕アクリジン、７−ヘキシル−ベンゾ〔ｃ〕アクリジン、７−ヘプチル−ベンゾ〔ｃ〕アクリジン、７−オクチル−ベンゾ〔ｃ〕アクリジン、７−ノニル−ベンゾ〔ｃ〕アクリジン、７−デシル−ベンゾ〔ｃ〕アクリジン、７−ウンデシル−ベンゾ〔ｃ〕アクリジン、７−ドデシル−ベンゾ〔ｃ〕アクリジン、７−トリデシル−ベンゾ〔ｃ〕アクリジン、７−テトラデシル−ベンゾ〔ｃ〕アクリジン、７−ペンタデシル−ベンゾ〔ｃ〕アクリジン、７−ヘキサデシル−ベンゾ〔ｃ〕アクリジン、７−ヘプタデ  シル−ベンゾ〔ｃ〕アクリジン、７−オクタデシル−ベンゾ〔ｃ〕アクリジン、７−ノナデシル−ベンゾ〔ｃ〕アクリジン、１，１−ビス（７−ベンゾ〔ｃ〕アクリジニル）メタン、１，２−ビス（７−ベンゾ〔ｃ〕アクリジニル）エタン、１，３−ビス（７−ベンゾ〔ｃ〕アクリジニル）プロパン、１，４−ビス（７−ベンゾ〔ｃ〕アクリジニル）ブタン、１，５−ビス（７−ベンゾ〔ｃ〕アクリジニル）ペンタン、１，６−ビス（７−ベンゾ〔ｃ〕アクリジニル）ヘキサン、１，７−ビス（７−ベンゾ〔ｃ〕アクリジニル）ヘプ��ン、１，８−ビス（７−ベンゾ〔ｃ〕アクリジニル）オクタン、１，９−ビス（７−ベンゾ〔ｃ〕アクリジニル）ノナン、１，１０−ビス（７−ベンゾ〔ｃ〕アクリジニル）デカン、１，１１−ビス（７−ベンゾ〔ｃ〕アクリジニル）ウンデカン、１，１２−ビス（７−ベンゾ〔ｃ〕アクリジニル）ドデカン、１，１３−ビス（７−ベンゾ〔ｃ〕アクリジニル）トリデカン、１，１４−ビス（７−ベンゾ〔ｃ〕アクリジニル）テトラデカン、１，１５−ビス（７−ベンゾ〔ｃ〕アクリジニル）ペンタデカン、１，１６−ビス（７−ベンゾ〔ｃ〕アクリジニル）ヘキサデカン、１，１７−ビス（７−ベンゾ〔ｃ〕アクリジニル）ヘプタデカン、１，１８−ビス（７−ベンゾ〔ｃ〕アクリジニル）オクタデカン、１，１９−ビス（７−ベンゾ〔ｃ〕アクリジニル）ノナデカン、１，２０−ビス（７−ベンゾ〔ｃ〕アクリジニル）エイコサン、７−フェニル−ベンゾ〔ｃ〕アクリジン、７−（２−クロルフェニル）−ベンゾ〔ｃ〕アクリジン、７−（４−メチルフェニル）−ベンゾ〔ｃ〕アクリジン、７−（４−ニトロフェニル）−ベンゾ〔ｃ〕アクリジン、１，３−ビス（７−ベンゾ〔ｃ〕アクリジニル）ベンゼン、１，４−ビス（７−ベンゾ〔ｃ〕アクリジニル）ベンゼン、７−〔１−プロペン−３−イル（ベンゾ〔ｃ〕アクリジン）〕、７−〔１−エチルペンチル−（ベンゾ〔ｃ〕アクリジン）〕、７−〔８−ヘプタデセニル−（ベンゾ〔ｃ〕アクリジン）〕、７，８−ジフェニル−１，１４−ビス（７−ベンゾ〔ｃ〕アクリジニル）テトラデカン、１，２−ビス（７−ベンゾ〔ｃ〕アクリジニル）エチレン、１−メチル−１，２−ビス（７−ベンゾ〔ｃ〕アクリジニル）エチレン、７−スチリル−ベンゾ〔ｃ〕アクリジン、７−（１−プロペニル）−ベンゾ〔ｃ〕アクリジン、７−（１−ペンテニル）−ベンゾ〔ｃ〕アクリジン、９−（２−ピリジル）アクリジン，９−（３−ピリジル）アクリジン，９−（４−ピリジル）アクリジン，９−（４−ピリミジニル）アクリジン，９−（２−ピラジニル）アクリジン，９（５−メチル−２−ピラジニル）アクリジン，９−（２−キノリニル）アクリジン，９−（２−ピリジル）−２−メチル−アクリジン，９−（２−ピリジル）−２−エチルアクリジン，９−（３−ピリジル）−２−メチル−アクリジン，９−（３−ピリジル）−２，４−ジエチル−アクリジン、３，６−ジアミノ−アクリジンスルフォン酸塩、３，６−ビス−（ジメチルアミノ）−アクリジンスルフォン酸塩、３，６−ジアミノ−１０−メチル−アクリジニウムクロライド、９−アクリジンカルボン酸等が挙げられる。
【００７９】
上記アシルホスフィン系化合物としては、２，４，６−トリメチルベンゾイルジフェニルホスフィンオキサイド（Ｌｕｃｉｒｉｎ  ＴＰＯ；ＢＡＳＦ社製）、イソブチリル−メチルホスフィン酸メチルエステル、イソブチリル−フェニルホスフィン酸メチルエステル、ピバロイル−フェニルホスフィン酸メチルエステル、２−エチルヘキサノイル−フェニルホスフィン酸メチルエステル、ピバロイル−フェニルホスフィン酸イソプロピルエステル、ｐ−トルイル−フェニルホスフィン酸メチルエステル、ｏ−トルイル−フェニルホスフィン酸メチルエステル、２，４−ジメチルベンゾイル−フェニルホスフィン酸メチルエステル、ｐ−三級ブチルベンゾイル−フェニルホスフィン酸イソプロピルエステル、アクリロイル−フェニルホスフィン酸メチルエステル、イソブチリル−ジフェニルホスフィンオキサイド、２−エチルヘキサノイル−ジフェニルホスフィンオキサイド、ｏ−トルイル−ジフェニルホスフィンオキサイド、ｐ−三級ブチルベンゾイル−ジフェニルホスフィンオキサイド、３−ピリジルカルボニル−ジフェニルホスフィンオキサイド、アクリロイル−ジフェニルホスフィンオキサイド、ベンゾイル−ジフェニルホスフィンオキサイド、ピバロイル−フェニルホスフィン酸ビニルエステル、アジポイル−ビス−ジフェニルホスフィンオキサイド、ピバロイル−ジフェニルホスフィンオキサイド、ｐ−トルイル−ジフェニルホスフィンオキサイド、４−(三級ブチル)−ベンゾイル−ジフェニルホスフィンオキサイド、２−メチルベンゾイル−ジフェニルホスフィンオキサイド、２−メチル−２−エチルヘキサノイル−ジフェニルホスフィンオキサイド、１−メチル−シクロヘキサノイル−ジフェニルホスフィンオキサイド、ピバロイル−フェニルホスフィン酸メチルエステル及びピバロイル−フェニルホスフィン酸イソプロピルエステル、４−オクチルフェニルホスフィンオキサイド、テレフタロイル−ビス−ジフェニルホスフィンオキサイド、１−メチル−シクロヘキシルカルボニルジフェニルホスフィンオキサイド、バーサトイル−ジフェニルホスフィンオキサイド、ビス（２，４，６−トリメチルベンゾイル）−２，４−ジイソブトキシフェニルホスフィンオキサイド、ビス（ ２，４，６−トリメチルベンゾイル） フェニルホスフィンオキサイド（Ｉｒｇａｃｕｒｅ８１９；ＢＡＳＦ社製）、ビス（２，４，６−トリメチルベンゾイル）−２，５−ジメチルフェニルホスフィンオキサイド、ビス（２，６−ジクロル−３，４，５−トリメトキシベンゾイル） −２，５−ジメチルフェニルホスフィンオキサイド、ビス（２，６−ジクロル−３，４，５−トリメトキシベンゾイル）−４−エトキシフェニルホスフィンオキサイド、ビス（２−メチル−１−ナフトイル）−２，５−ジメチルフェニルホスフィンオキサイド、ビス（２−メチル−１−ナフトイル）−４−エトキシフェニルホスフィンオキサイド、ビス（２−メチル−１− ナフトイル）−２−ナフチルホスフィンオキサイド、ビス（２−メチル−１−ナフトイル）−４−プロピルフェニルホスフィンオキサイド、ビス（２−メチル−１−ナフトイル）−２，５−ジメチルフェニルホスフィンオキサイド、ビス（２−メトキシ−１−ナフトイル）−４−エトキ���フェニルホスフィンオキサイド、ビス（２−クロル−１−ナフトイル）−２，５−ジメチルフェニルホスフィンオキサイド、ビス（２，６−ジメトキシベンゾイル）−２，４，４−トリメチルペンチルホスフィンオキサイド、ビス（２，４，６−トリメチルベンゾイル）−２，４−ジオクチルオキシフェニルホスフィンオキサイド、ビス（２，４，６−トリメチルベンゾイル）−２，４−ジイソプロポキシフェニルホスフィンオキサイド、ビス（２，４，６−トリメチルベンゾイル）−２，４−ジヘキシルオキシフェニルホスフィンオキサイド、ビス（２，４，６−トリメチルベンゾイル）−２−プロポキシ−４−メチルフェニルホスフィンオキサイド、ビス（２，４，６−トリメチルベンゾイル）−２，４−ジイソペンチルオキシフェニルホスフィンオキサイド、ビス（２，６−ジクロロベンゾイル）フェニルホスフィンオキサイド、ビス（２，６−ジクロロベンゾイル）−２，５−ジメチルフェニルホスフィンオキサイド、ビス（ ２ ， ６ − ジクロルベンゾイル） − フェニルホスフィンオキサイド、ビス（２，６−ジクロロベンゾイル）−４−ビフェニリルホスフィンオキサイド、ビス（２，６−ジクロロベンゾイル）−４−プロピルフェニルホスフィンオキサイド、ビス（２，６−ジクロロベンゾイル）−２−ナフチルホスフィンオキサイド、ビス（２，６−ジクロロベンゾイル）−１−ナフチルホスフィンオキサイド、ビス（２，６−ジメトキシベンゾイル）−２，４，４−トリメチル−ペンチルフォスフィンオキサイド（ＣＧＩ４０３）、６−トリメチルベンゾイル−エチル−フェニル−フォスフィネート（ＳＰＥＥＤＣＵＲＥ  ＴＰＯ−Ｌ；Ｌａｍｂｓｏｎ社製）等が挙げられる。
【００８０】
上記オキシムエステル化合物としては、例えば、エタノン−１−〔９−エチル−６−（２−メチルベンゾイル −９Ｈ−カルバゾール−３−イル〕−１−（Ｏ−アセチルオキシム） 、１−〔９−エチル−６−ベンゾイル−９Ｈ−カルバゾール−３−イル−オクタン−１−オンオキシム−Ｏ−アセテート、１−〔９−エチル−６−（２−メチルベンゾイル）−９Ｈ−カルバゾール−３−イル〕−エタン−１−オンオキシム−Ｏ−ベンゾエート、１−〔９−ｎ−ブチル−６−（２−エチルベンゾイル）−９Ｈ−カルバゾール−３−イル〕−エタン−１−オンオキシム−Ｏ−ベンゾエート、エタノン−１−〔９−エチル−６−（２−メチル−４−テトラヒドロフラニルベンゾイル）−９Ｈ−カルバゾール−３−イル〕−１− （Ｏ−アセチルオキシム）、エタノン−１−〔９−エチル−６−（ ２−メチル−４−テトラヒドロピラニルベンゾイル）−９Ｈ−カルバゾール−３−イル〕−１−（Ｏ−アセチルオキシム）、エタノン−１−〔９−エチル−６−（２−メチル−５−テトラヒドロフラニルベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９Ｈ−カルバゾール−３−イル〕−１−（Ｏ−アセチルオキシム）、エタノン−１−〔９−エチル−６−（２−メチル−４−テトラヒドロフラニルメトキシベンゾイル）−９Ｈ−カルバゾール−３−イル〕−１−（Ｏ−アセチルオキシム）等が挙げられる。
【００８１】
上記熱ラジカル重合開始剤としては、２，２′−アゾビスイソブチロニトリル、２，２′−アゾビス（メチルイソブチレ−ト）、２，２’−アゾビス−２，４−ジメチルバレロニトリル、１，１’−アゾビス（１−アセトキシ−１−フェニルエタン）等のアゾ系開始剤；ベンゾイルパーオキサイド、ジ−ｔ−ブチルベンゾイルパーオキサイド、ｔ−ブチルパーオキシピバレート、ジ（４−ｔ−ブチルシクロヘキシル）パーオキシジカーボネート等の過酸化物系開始剤、過硫酸アンモニウム、過硫酸ナトリウム、過硫酸カリウム等の過硫酸塩等が挙げられる。これらは一種又は二種以上を混合して用いることができる。
【００８２】
本発明の着色組成物における重合開始剤（δ）の含有量は、重合性組成物（β）１００質量部に対して、好ましくは０．０１〜３０質量部、より好ましくは０．０１〜１０質量部である。
【００８３】
＜溶媒（σ）＞
本発明の着色組成物には、更に溶媒（σ）を含有していてもよい。該溶媒としては、通常、必要に応じて上記の各成分（シアニン化合物（α）等）を溶解又は分散しえる溶媒、例えば、メチルエチルケトン、メチルアミルケトン、ジエチルケトン、アセトン、メチルイソプロピルケトン、メチルイソブチルケトン、シクロヘキサノン、２−ヘプタノン等のケトン類；エチルエーテル、ジオキサン、テトラヒドロフラン、１，２−ジメトキシエタン、１，２−ジエトキシエタン、ジプロピレングリコールジメチルエーテル等のエーテル系溶媒；酢酸メチル、酢酸エチル、酢酸−ｎ−プロピル、酢酸イソプロピル、酢酸ｎ−ブチル、酢酸シクロヘキシル、乳酸エチル、コハク酸ジメチル、テキサノール等のエステル系溶媒；エチレングリコールモノメチルエーテル、エチレングリコールモノエチルエーテル等のセロソルブ系溶媒；メタノール、エタノール、イソ−又はｎ−プロパノール、イソ−又はｎ−ブタノール、アミルアルコール、ジアセトンアルコール等のアルコール系溶媒；エチレングリコールモノメチルアセテート、エチレングリコールモノエチルアセテート、プロピレングリコール−１−モノメチルエーテル−２−アセテート（ＰＧＭＥＡ）、ジプロピレングリコールモノメチルエーテルアセテート、３−メトキシブチルアセテート、エトキシエチルプロピオネート、１−ｔ−ブトキシ−２−プロパノール、３−メトキシブチルアセテート、シクロヘキサノールアセテート等のエーテルエステル系溶媒；ベンゼン、トルエン、キシレン等のＢＴＸ系溶媒；ヘキサン、ヘプタン、オクタン、シクロヘキサン等の脂肪族炭化水素系溶媒；テレピン油、Ｄ−リモネン、ピネン等のテルペン系炭化水素油；ミネラルスピリット、スワゾール＃３１０（コスモ松山石油（株））、ソルベッソ＃１００（エクソン化学（株））等のパラフィン系溶媒；四塩化炭素、クロロホルム、トリクロロエチレン、塩化メチレン、１，２−ジクロロエタン等のハロゲン化脂肪族炭化水素系溶媒；クロロベンゼン等のハロゲン化芳香族炭化水素系溶媒；カルビトール系溶媒、アニリン、トリエチルアミン、ピリジン、酢酸、アセトニトリル、二硫化炭素、Ｎ，Ｎ−ジメチルホルムアミド、Ｎ，Ｎ−ジメチルアセトアミド、Ｎ−メチルピロリドン、ジメチルスルホキシド、水等が挙げられ、これらの溶媒は１種又は２種以上の混合溶媒として使用することができる。これらの中でも、ケトン類、エーテルエステル系溶媒等、特にプロピレングリコール−１−モノメチルエーテル−２−アセテート、シクロヘキサノン等が、着色組成物において重合性化合物（β）及びコロイダルシリカ（γ）との相溶性がよいので好ましい。
【００８４】
本発明の着色組成物において、上記溶媒（σ）の使用量は、溶媒（σ）以外の組成物の濃度が５〜３０質量％になることが好ましい。溶媒（σ）以外の組成物の濃度が５質量％より小さい場合、膜厚を厚くする事が困難となったり、所望の波長光を十分に吸収できない場合があり、３０質量％を超える場合、組成物の析出による組成物の保存性が低下したり、粘度が向上してハンドリングが低下したりする場合がある。
【００８５】
本発明の着色組成物には、更に上記シリカ粒子（γ）以外の無機化合物を含有させることができる。該無機化合物としては、例えば、酸化ニッケル、酸化鉄、酸化イリジウム、酸化チタン、酸化亜鉛、酸化マグネシウム、酸化カルシウム、酸化カリウム、アルミナ等の金属酸化物；層状粘土鉱物、ミロリブルー、炭酸カルシウム、炭酸マグネシウム、コバルト系、マンガン系、ガラス粉末、マイカ、タルク、カオリン、フェロシアン化物、各種金属硫酸塩、硫化物、セレン化物、水酸化アルミニウム、白金、金、銀、銅等が挙げられ、これらの中でも、酸化チタン、層状粘土鉱物、銀等が好ましい。本発明の着色組成物において、上記無機化合物の含有量は、上記重合性化合物（β）１００質量部に対して、好ましくは０．１〜５０質量部、より好ましくは０．５〜２０質量部であり、これらの無機化合物は１種又は２種以上を使用することができる。
【００８６】
本発明の着色組成物において、無機化合物を用いる場合、分散剤を加えることができる。該分散剤としては、又は無機化合物を分散又は安定化できるものであれば特に制限されず、市販の分散剤、例えばビックケミー社製、ＢＹＫシリーズ等を用いることができ、これらの中でも、塩基性官能基を有するポリエステル、ポリエーテル、ポリウレタンからなる高分子分散剤、塩基性官能基として窒素原子を有し、窒素原子を有する官能基がアミン、及び／又はその四級塩であり、アミン価が１〜１００ｍｇＫＯＨ／ｇのものが好適に用いられる。
【００８７】
また、本発明の着色組成物には、必要に応じて、顔料；ｐ−アニソール、ハイドロキノン、ピロカテコール、ｔ−ブチルカテコール、フェノチアジン等の熱重合抑制剤；重合開始剤；可塑剤；接着促進剤；充填剤；消泡剤；レベリング剤；表面調整剤；酸化防止剤；紫外線吸収剤；分散助剤；凝集防止剤；触媒；硬化促進剤；架橋剤；増粘剤等の慣用の添加物を加えることができる。
【００８８】
本発明の着色組成物において、上記のシアニン化合物（α）、重合性化合物（β）及びコロイダルシリカ（γ）以外の任意成分（但し、不飽和結合を有するモノマー（ω）及び溶媒（σ）は除く）の含有量は、その使用目的に応じて適宜選択され特に制限されないが、好ましくは、上記重合性化合物（β）１００質量部に対して合計で５０質量部以下とする。
【００８９】
本発明の着色組成物においては、上記重合性化合物（β）と共に、他の有機重合体を用いることによって、本発明の着色組成物からなる硬化物の特性を改善することもできる。上記有機重合体としては、例えば、ポリスチレン、ポリメチルメタクリレート、メチルメタクリレート−エチルアクリレート共重合体、ポリ（メタ）アクリル酸、スチレン−（メタ）アクリル酸共重合体、（メタ）アクリル酸−メチルメタクリレート共重合体、エチレン−塩化ビニル共重合体、エチレン−ビニル共重合体、ポリ塩化ビニル樹脂、ＡＢＳ樹脂、ナイロン６、ナイロン６６、ナイロン１２、ウレタン樹脂、ポリカーボネートポリビニルブチラール、セルロースエステル、ポリアクリルアミド、飽和ポリエステル、フェノール樹脂、フェノキシ樹脂、ポリアミドイミド樹脂、ポリアミック酸樹脂、エポキシ樹脂等が挙げられ、これらの中でも、ポリスチレン、（メタ）アクリル酸−メチルメタクリレート共重合体、エポキシ樹脂が好ましい。
他の有機重合体を使用する場合、その使用量は、上記重合性化合物（β）１００質量部に対して、好ましくは１０〜５００質量部である。
【００９０】
本発明の着色組成物には、更に、連鎖移動剤、増感剤、界面活性剤、シランカプリング剤、メラミン化合物等を併用することができる。
【００９１】
上記連鎖移動剤又は増感剤としては、一般的に硫黄原子含有化合物が用いられる。例えばチオグリコール酸、チオリンゴ酸、チオサリチル酸、２−メルカプトプロピオン酸、３−メルカプトプロピオン酸、３−メルカプト酪酸、Ｎ−（２−メルカプトプロピオニル）グリシン、２−メルカプトニコチン酸、３−［Ｎ−（２−メルカプトエチル）カルバモイル］プロピオン酸、３−［Ｎ−（２−メルカプトエチル）アミノ］プロピオン酸、Ｎ−（３−メルカプトプロピオニル）アラニン、２−メルカプトエタンスルホン酸、３−メルカプトプロパンスルホン酸、４−メルカプトブタンスルホン酸、ドデシル（４−メチルチオ）フェニルエーテル、２−メルカプトエタノール、３−メルカプト−１，２−プロパンジオール、１−メルカプト−２−プロパノール、３−メルカプト−２−ブタノール、メルカプトフェノール、２−メルカプトエチルアミン、２−メルカプトイミダゾール、２−メルカプトベンゾイミダゾール、２−メルカプト−３−ピリジノール、２−メルカプトベンゾチアゾール、メルカプト酢酸、トリメチロールプロパントリス（３−メルカプトプロピオネート）、ペンタエリスリトールテトラキス（３−メルカプトプロピオネート）等のメルカプト化合物、該メルカプト化合物を酸化して得られるジスルフィド化合物、ヨード酢酸、ヨードプロピオン酸、２−ヨードエタノール、２−ヨードエタンスルホン酸、３−ヨードプロパンスルホン酸等のヨード化アルキル化合物、トリメチロールプロパントリス（３−メルカプトイソブチレート）、ブタンジオールビス（３−メルカプトイソブチレート）、ヘキサンジチオール、デカンジチオール、１，４−ジメチルメルカプトベンゼン、ブタンジオールビスチオプロピオネート、ブタンジオールビスチオグリコレート、エチレングリコールビスチオグリコレート、トリメチロールプロパントリスチオグリコレート、ブタンジオールビスチオプロピオネート、トリメチロールプロパントリスチオプロピオネート、トリメチロールプロパントリスチオグリコレート、ペンタエリスリトールテトラキスチオプロピオネート、ペンタエリスリトールテトラキスチオグリコレート、トリスヒドロキシエチルトリスチオプロピオネート、下記化合物Ｃ１、トリメルカプトプロピオン酸トリス（２−ヒドロキシエチル）イソシアヌレート等の脂肪族多官能チオール化合物、昭和電工社製カレンズＭＴ  ＢＤ１、ＰＥ１、ＮＲ１等が挙げられる。
【００９２】
【化１９】
0006619627.tif 000020
【００９３】
上記界面活性剤としては、パーフルオロアルキルリン酸エステル、パーフルオロアルキルカルボン酸塩等のフッ素界面活性剤、高級脂肪酸アルカリ塩、アルキルスルホン酸塩、アルキル硫酸塩等のアニオン系界面活性剤、高級アミンハロゲン酸塩、第四級アンモニウム塩等のカチオン系界面活性剤、ポリエチレングリコールアルキルエーテル、ポリエチレングリコール脂肪酸エステル、ソルビタン脂肪酸エステル、脂肪酸モノグリセリド等の非イオン界面活性剤、両性界面活性剤、シリコーン系界面活性剤等の界面活性剤を用いることができ、これらは組み合わせて用いてもよい。
【００９４】
上記シランカップリング剤としては、例えば信越化学社製シランカップリング剤を用いることができ、これらの中でも、ＫＢＥ−９００７、ＫＢＭ−５０２、ＫＢＥ−４０３等のイソシアネート基、メタクリロイル基、エポキシ基を有するシランカップリング剤が好適に用いられる。
【００９５】
上記メラミン化合物としては、（ポリ）メチロールメラミン、（ポリ）メチロールグリコールウリル、（ポリ）メチロールベンゾグアナミン、（ポリ）メチロールウレア等の窒素化合物中の活性メチロール基（ＣＨ2ＯＨ基）の全部又は一部（少なくとも２つ）がアルキルエーテル化された化合物を挙げることができる。ここで、アルキルエーテルを構成するアルキル基としては、メチル基、エチル基又はブチル基が挙げられ、互いに同一であってもよいし、異なっていてもよい。また、アルキルエーテル化されていないメチロール基は、一分子内で自己縮合していてもよく、二分子間で縮合して、その結果オリゴマー成分が形成されていてもよい。具体的には、ヘキサメトキシメチルメラミン、ヘキサブトキシメチルメラミン、テトラメトキシメチルグリコールウリル、テトラブトキシメチルグリコールウリル等を用いることができる。これらの中でも、ヘキサメトキシメチルメラミン、ヘキサブトキシメチルメラミン等のアルキルエーテル化されたメラミンが好ましい。
【００９６】
本発明の着色組成物は、溶剤がない固形状態の場合には溶剤に溶解又は分散させた後、スピンコーター、ロールコーター、バーコーター、ダイコーター、カーテンコーター、スリットコーター、ディップコーター、各種の印刷、浸漬等の公知の手段で、ソーダガラス、石英ガラス、半導体基板、金属、紙、プラスチック等の支持基体上に適用することができる。また、一旦フィルム等の支持基体上に施した後、他の支持基体上に転写することもでき、その適用方法に制限はない。
【００９７】
また、支持基体としては、基材に無機材料を用い、真空蒸着法、イオンプレーティング法、プラズマＣＶＤ法、イオンアシスト法、反応性スパッタリング法、化学的気相成長法等の各種蒸着法により作製した膜を積層したものや、後述の波長カットフィルタにおけるガラス基板に赤外線反射膜（Ｃ）を積層させたものを用いることもできる。
蒸着法により膜を積層する場合、基材としては、ガラスを用いるのが好ましく、膜厚は、使用する無機材料の種類等によっても異なるが、例えば、５〜３００ｎｍである。蒸着膜は、基板の片面のみに形成させてもよいし、あるいは基板の両面に形成させてもよい。
上記無機材料としては、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、インジウム（Ｉｎ）、ナトリウム（Ｎａ）、ホウ素（Ｂ）、チタン（Ｔｉ）、鉛（Ｐｂ）、ジルコニウム（Ｚｒ）、イットリウム（Ｙ）、アンチモン（Ｓｂ）等 の酸化物や、インジウム・スズ複合酸化物（ＩＴＯと略す。）、アンチモン・スズ複合酸化物（ＡＴＯと略す。）等の複合酸化物を使用することができる。
本発明の着色組成物の硬化物は、特に、上記無機材料を用いて作製した膜への密着性が良好である。
【００９８】
本発明の着色組成物は、紫外線等のエネルギー線を照射することにより通常は０．１秒〜数分後に指触乾燥状態或いは溶媒不溶性の状態に硬化することができる。適当なエネルギー線としては、光酸発生剤の分解を誘発する限りいかなるものでもよいが、好ましくは、超高、高、中、低圧水銀ランプ、キセノンランプ、カーボンアーク灯、メタルハライドランプ、蛍光灯、タングステンランプ、エキシマーランプ、殺菌灯、エキシマーレーザー、窒素レーザー、アルゴンイオンレーザー、ヘリウムカドミウムレーザー、ヘリウムネオンレーザー、クリプトンイオンレーザー、各種半導体レーザー、ＹＡＧレーザー、発光ダイオード、ＣＲＴ光源等から得られる２０００オングストロームから７０００オングストロームの波長を有する電磁波エネルギーや電子線、Ｘ線、放射線等の高エネルギー線を利用する。
【００９９】
エネルギー線への暴露時間は、エネルギー線の強度、塗膜厚やカチオン重合性有機化合物によるが、通常は０．１秒〜１０秒程度で十分である。しかし、比較的厚い塗装物についてはそれ以上の照射時間をかけたほうが好ましい。エネルギー線照射後０．１秒〜数分後には、ほとんどの組成物はカチオン重合により指触乾燥するが、カチオン重合を促進するため加熱やサーマルヘッド等による熱エネルギーを併用することも場合によっては好ましい。
【０１００】
本発明の着色組成物は、加熱によって硬化させることもできる。加熱により硬化させる際の加熱条件は、７０〜２５０℃で１〜１００分である。プレベイクした後、加圧してポストベイクしてもよいし、異なる数段階の温度でベイクしてもよい。
加熱条件は各成分の種類及び配合割合によって異なるが、例えば、７０〜１８０℃で、オーブンなら５〜１５分間、ホットプレートなら１〜５分間である。その後、塗膜を硬化させるために１８０〜２５０℃ 、好ましくは２００〜２５０℃ で、オーブンなら３０〜９０分間、ホットプレートなら５〜３０分間加熱処理することによって硬化膜を得ることができる。
【０１０１】
本発明の着色組成物（又はその硬化物）は、熱反応性塗料或いはワニス、熱反応性接着剤、プリント基板、或いはカラーテレビ、ＰＣモニタ、携帯情報端末、デジタルカメラ等のカラー表示の液晶表示パネルにおけるカラーフィルタ、ＣＣＤイメージセンサのカラーフィルタ、プラズマ表示パネル用の電極材料、粉末コーティング、印刷インク、印刷版、接着剤、歯科用組成物、立体造形用樹脂、ゲルコート、電子工学用のフォトレジスト、電気メッキレジスト、エッチングレジスト、液状及び乾燥膜の双方、はんだレジスト、種々の表示用途用のカラーフィルタを製造するための或いはプラズマ表示パネル、電気発光表示装置、及びＬＣＤの製造工程において構造を形成するためのレジスト、電気及び電子部品を封入するための組成物、ソルダーレジスト、磁気記録材料、微小機械部品、導波路、光スイッチ、めっき用マスク、エッチングマスク、カラー試験系、ガラス繊維ケーブルコーティング、スクリーン印刷用ステンシル、ステレオリトグラフィによって三次元物体を製造するための材料、ホログラフィ記録用材料、画像記録材料、微細電子回路、脱色材料、画像記録材料のための脱色材料、マイクロカプセルを使用する画像記録材料用の脱色材料、印刷配線板用フォトレジスト材料、ＵＶ及び可視レーザー直接画像系用のフォトレジスト材料、プリント回路基板の逐次積層における誘電体層形成に使用するフォトレジスト材料或いは保護膜等の各種の用途に使用することができ、その用途に特に制限はない。
【０１０２】
本発明の着色組成物は、特定の赤外線を遮断する目的で使用され、特に波長カットフィルタを形成するための着色組成物として有用である。
【０１０３】
続いて、本発明の波長カットフィルタについて説明する。
本発明の波長カットフィルタは、ガラス基板（Ａ）の一方の面に、本発明の着色組成物より得られるコーティング層（Ｂ）を有し、且つガラス基板（Ａ）の他方の面に赤外線反射膜（Ｃ）を有するものである。コーティング層（Ｂ）及び赤外線反射膜（Ｃ）はそれぞれガラス基板（Ａ）の各面に積層されている。本発明の着色組成物より得られるコーティング層（Ｂ）を有する側を光の入射側としてもよく、赤外線反射膜（Ｃ）を有する側を光の入射側としてもよい。以下、各層について順に説明する。
【０１０４】
＜ガラス基板（Ａ）＞
本発明の波長カットフィルタに用いられるガラス基板（Ａ）としては、可視域で透明なガラス材料から適宜選択して使用することができるが、ソーダ石灰ガラス、白板ガラス、硼珪酸ガラス、強化ガラス、石英ガラス、リン酸塩系ガラス等を用いることができ、中でもソーダ石灰ガラスは、安価で入手容易なため好ましく、白板ガラス、硼珪酸ガラス及び強化ガラスは、入手容易で硬度が高く加工性に優れるため好ましい。
【０１０５】
さらに、ガラス基板（Ａ）にシランカップリング剤等の前処理を施した後に、本発明の着色組成物からなる塗工液を塗布してコーティング層（Ｂ）を形成すると、塗工液乾燥後の染料を含有するコーティング層（Ｂ）のガラス基板に対する密着性が高まる。
【０１０６】
上記シランカップリング剤としては、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシラン等が挙げられる。
【０１０７】
また、ガラス基板（Ａ）とコーティング層（Ｂ）との間に、下地層を有していてもよい。下地層は、平均一次粒子径が５〜１００ｎｍの一次粒子が凝集した平均二次粒子径が２０〜２５０ｎｍである金属酸化物微粒子の凝集体を、下記に示す溶媒に分散させた塗工液を、下記に示す塗布方法により塗工することにより得られ、厚さが３０〜１０００ｎｍである。上記金属酸化物微粒子の凝集体は、塗工液全量に対して０．１〜５０質量％が好ましい。
【０１０８】
ガラス基板（Ａ）の厚さは、特に限定されないが、０．０５〜８ｍｍが好ましく、軽量化及び強度の点から０．０５〜１ｍｍがさらに好ましい。
【０１０９】
本発明では、基材がガラス板のため、基材上に直接塗工、乾燥した後切断加工することが可能であり、構造やプロセスが簡易となる。また、基板がガラス板のため、プラスチックである場合より耐熱性（２６０℃リフロー耐性）が高い。
【０１１０】
＜コーティング層（Ｂ）＞
本発明の波長カットフィルタに用いられる、本発明の着色組成物より得られるコーティング層（Ｂ）は、上述のように、本発明の着色組成物をガラス基板（Ａ）上に塗布することにより形成することができる。得られた塗膜は必要に応じ加熱して硬化させる。
【０１１１】
染料を含有するコーティング層（Ｂ）の厚さは１〜２００μｍであるのが、均一な膜が得られ薄膜化に有利であるため好ましい。１μｍ未満だと機能を十分に発現することができず、２００μｍを超えると、塗布時に溶媒が残留する恐れがある。
【０１１２】
＜赤外線反射膜（Ｃ）＞
本発明の波長カットフィルタに用いられる赤外線反射膜（Ｃ）は、７００〜１２００ｎｍの波長域の光を遮断する機能を有するものであり、低屈折率層と高屈折率層とが交互に積層された誘電体多層膜により形成される。
【０１１３】
上記低屈折率層を構成する材料としては、屈折率１．２〜１．６の材料を用いることができ、例えば、シリカ、アルミナ、フッ化ランタン、フッ化マグネシウム、六フッ化アルミニウムナトリウム等が挙げられる。
【０１１４】
上記高屈折率層を構成する材料としては、屈折率が１．７〜２．５の材料を用いることができ、例えば、酸化チタン、酸化ジルコニウム、五酸化タンタル、五酸化ニオブ、酸化ランタン、酸化イットリウム、酸化亜鉛、硫化亜鉛、酸化インジウム等が挙げられる他、これらを主成分とし、酸化チタン、酸化錫、酸化セリウム等を少量含有させたもの等が挙げられる。
【０１１５】
上記低屈折率層と高屈折率層を積層する方法については、これらの層を積層した誘電体多層膜が形成される限り特に制限はないが、例えば、ガラス基板上に、ＣＶＤ法、スパッタ法、真空蒸着法等により低屈折率層と高屈折率層を交互に積層した誘電体多層膜を形成する方法が挙げられる。また、あらかじめ誘電体多層膜を形成し、これをガラス基板に接着剤で貼り合わせることもできる。
積層数は、１０〜８０層であり、２５〜５０層であるのが、プロセス及び強度の点から好ましい。
【０１１６】
上記低屈折率層と高屈折率層の厚みは、それぞれ、通常、遮断しようとする光線の波長λ（ｎｍ）の１／１０〜１／２の厚みである。厚みが０．１λ未満あるいは０．５λより大きくなると、屈折率（ｎ）と物理膜厚（ｄ）との積（ｎｄ）がλ／４の倍数で表される光学膜厚と大きく異なって特定波長の遮断・透過ができない恐れがある。
【０１１７】
上記赤外線反射膜（Ｃ）としては、前記の誘電体多層膜の他、極大吸収波長が７００〜１１００ｎｍの染料を含有する膜、高分子を積層させたもの、コレステリック液晶を塗布して形成した膜等の有機材料を用いたものを使用することもできる。
【０１１８】
本発明の波長カットフィルタは、透過率が下記（ｉ）〜（ｉｉｉ）を満たすことが好ましい。尚、透過率の測定は、日本分光（株）製紫外可視近赤外分光光度計Ｖ−５７０で測定した。
（ｉ）波長４３０〜５８０ｎｍの範囲において、波長カットフィルタの垂直方向（ガラス基板の板面に対して垂直な方向、以下同様）から測定した場合の透過率の平均値が７５％以上である。
（ｉｉ）波長８００〜１０００ｎｍにおいて、波長カットフィルタの垂直方向から測定した場合の透過率の平均値が５％以下である。
（ｉｉｉ）波長５６０〜８００ｎｍの範囲において、波長カットフィルタの垂直方向から測定した場合の透過率が８０％となる波長の値（Ｙａ）と、波長カットフィルタの垂直方向に対して３５°の角度から測定した場合の透過率が８０％となる波長の値（Ｙｂ）の差の絶対値が３０ｎｍ以下である。
波長カットフィルタにおいて、上記（ｉ）の波長４３０〜５８０ｎｍの範囲における透過率の平均値が７５％未満であると、可視光領域における光をほとんど透過しないことになり、上記（ｉｉ）の波長８００〜１０００ｎｍにおける透過率の平均値が５％を超えると、赤外線領域における光をほとんどカットしないため、人間の視感度に近づくよう感度を補正することが困難になる恐れがある。
また、上記（ｉｉｉ）のＹａとＹｂの差の絶対値が３０ｎｍを超えると、光の入射角による依存性が高くなり、光の入射角によって波長カットフィルタの特性が変化するため、画面の中心と周辺で色合いが変化する等の弊害が生じる恐れがある。
【０１１９】
本発明の波長カットフィルタの具体的な用途としては、自動車や建物の窓ガラス等に装着される熱線カットフィルタ；デジタルスチルカメラ、デジタルビデオカメラ、監視カメラ、車載用カメラ、ウェブカメラ、携帯電話用カメラ等の固体撮像装置におけるＣＣＤやＣＭＯＳ等の固体撮像素子用視感度補正用；自動露出計；プラズマディスプレイ等の表示装置等を挙げることができる。
【実施例】
【０１２０】
以下、実施例等を挙げて本発明を更に詳細に説明するが、本発明はこれらの実施例等に限定されるものではない。
【０１２１】
［製造例１］重合性化合物（β）Ｎｏ．１の調製
アクリル酸４０質量部及びブチルメタクリレート５０質量部を、プロピレングリコール−１−モノメチルエーテル−２−アセテート（ＰＧＭＥＡ）２００質量部に溶解し、この溶液に、ラジカル重合開始剤としてアゾビスイソブチロニトリル４質量部を加え、８０℃で３時間撹拌した。続いて、アクリル酸で変性したセロキサイド２０２１Ｐ（ダイセル化学社製脂環式エポキシ樹脂）１０質量部を加え、１２０℃で３時間撹拌し、重合性化合物（β）Ｎｏ．１を得た。
この重合性化合物（β）Ｎｏ．１は、上記一般式（Ｉ−１）〜（Ｉ−３）において、Ｘ1が水素原子又はメチル基であり、Ｙ1が、上記一般式（１）で表される二価の結合基（Ｘ2は、下記式（ｎ）で表される基であり、Ｚ1及びＺ2は、直接結合である）であり、Ｒ1は、炭素原子数１〜８のアルキル基であり、Ｒ2〜Ｒ4はメチル基であるユニットを有する重合性化合物（β）である。
【０１２２】
【化２０】
0006619627.tif 000021
【０１２３】
［製造例２］重合性化合物（β）Ｎｏ．２の調製
メタクリル酸２０質量部、グリシジルメタクリレート２０質量部及びベンジルメタクリレート５０質量部をシクロヘキサノン５００質量部に溶解し、ラジカル重合開始剤としてアゾビスイソブチロニトリル４質量部を加えて、８０℃で３時間撹拌した。続いて、アクリル酸２０質量部を加えて１２０℃で３時間撹拌し、重合性化合物（β）Ｎｏ．２を得た。
【０１２４】
［製造例３］重合性化合物（β）Ｎｏ．３の調製
グリシジルメタクリレート５０質量部、ベンジルメタクリレート５部及びスチレン４０質量部をプロピレングリコール−１−モノメチルエーテル−２−アセテート（ＰＧＭＥＡ）５００質量部に溶解し、ラジカル重合開始剤として１−ジ（ｔ−ブチルパーオキシ）−３，３，５−トリメチルシクロヘキサン１質量部を加えて、１４０℃で２時間撹拌した。次いで、アクリル酸２０質量部を加えて１２０℃で３時間撹拌し、重合性化合物（β）Ｎｏ．３を得た。
【０１２５】
［製造例４］重合性化合物（β）Ｎｏ．４の調製
グリシジルメタクリレート４０質量部、ベンジルメタクリレート５部、スチレン４０質量部をプロピレングリコール−１−モノメチルエーテル−２−アセテート（ＰＧＭＥＡ）５００質量部に溶解し、ラジカル重合開始剤としてアゾビスイソブチロニトリル１０質量部を用いて８０℃で３時間撹拌した。次いで、アクリル酸２０質量部を加えて、１２０℃で３時間撹拌し、重合性化合物（β）Ｎｏ．４を得た。
【０１２６】
［製造例５］重合性化合物（β）Ｎｏ．５の調製
グリシジルメタクリレート４０質量部、ベンジルメタクリレート５部、スチレン４０質量部をプロピレングリコール−１−モノメチルエーテル−２−アセテート（ＰＧＭＥＡ）５００質量部に溶解し、ラジカル重合開始剤としてアゾビスイソブチロニトリル５質量部を加えて、８０℃で３時間撹拌した。次いで、アクリル酸２０質量部を加えて、１２０℃で３時間攪拌した。次いで、テトラヒドロフタル酸無水物５質量部を加えて１２０℃で３時間撹拌した後、重合性化合物（β）Ｎｏ．５を得た。
【０１２７】
[製造例６]コロイダルシリカ（γ）Ｎｏ．１の調製
＜ステップ１＞中間体ＡＴ−２０ＱＭの調製
アデライトＡＴ−２０Ｑ（ＡＤＥＫＡ社製コロイダルシリカ）６０ｇ及びプロピレングリコールモノメチルエーテル（ＰＧＭＥＡ）２６ｇを仕込み、６０℃減圧下で水とＰＧＭＥＡを共沸させて溶媒置換を行った。０．５μｍのカートリッジフィルターでろ過を行い、中間体ＡＴ−２０ＱＭを得た。
【０１２８】
＜ステップ２＞コロイダルシリカ（γ）Ｎｏ．１の調製
ステップ１で得られた中間体ＡＴ−２０ＱＭ５００ｇを仕込み、窒素下で及びＫＢＭ−５１０３（信越化学社製シランカップリング剤）１７．７ｇを加えて１００℃で６０分反応させた。４０℃以下に冷却し、１０μｍのフィルターでろ過してコロイダルシリカ（γ）Ｎｏ．１を得た（固形分  ２２質量％）。得られたコロイダルシリカ（γ）Ｎｏ．１の平均粒径は２０ｎｍであった。
【０１２９】
［実施例１−１〜１−１４及び比較例１−１〜１−４］着色組成物Ｎｏ．１〜Ｎｏ．１４及び比較組成物Ｎｏ．１〜Ｎｏ．４の調製
＜ステップ１＞染料液Ｎｏ．１〜Ｎｏ．１４及び比較染料液Ｎｏ．１〜Ｎｏ．４の調製
（Ａ）成分として[表１]〜[表３]に示すシアニン化合物（α）に溶媒（σ）を加え、撹拌して溶解させて染料液Ｎｏ．１〜Ｎｏ．１４及び比較染料液Ｎｏ．１〜Ｎｏ．４を得た。
【０１３０】
＜ステップ２＞着色組成物Ｎｏ．１〜Ｎｏ．１４及び比較組成物Ｎｏ．１〜Ｎｏ．４の調製
[表１]〜[表３]の配合に従い、上記染料液Ｎｏ．１〜Ｎｏ．１４及び比較染料液Ｎｏ．１〜Ｎｏ．５に、重合性化合物（β）、コロイダルシリカ（γ）、不飽和結合を有するモノマー（ω）、溶媒（σ）及び重合開始剤（δ）を加えて撹拌し、着色組成物Ｎｏ．１〜Ｎｏ．１４及び比較組成物Ｎｏ．１〜Ｎｏ．４を調製した。［表４］に、実施例及び比較例の着色組成物におけるシリカ粒子（γ）及びシアニン化合物（α）の含有量を示す。
【０１３１】
[表１]〜[表３]の各符号は下記の成分を表す。
α−１：化合物Ｎｏ．７６のヘキサフルオロリン酸塩
α−２：化合物Ｎｏ．１００のヘキサフルオロリン酸塩
α−３：化合物Ｎｏ．１００のビス（トリフルオロメタンスルホニル）イミド酸塩
α−４：化合物Ｎｏ．１０２のビス（トリフルオロメタンスルホニル）イミド酸塩
α−５：化合物Ｎｏ．１０３のビス（トリフルオロメタンスルホニル）イミド酸塩
β−１：製造例１で得られた重合性化合物（β）Ｎｏ．１
β−２：ＡＣＡ  Ｚ２５１（ダイセル・オルネクス社製アクリル化アクリレート）
β−３：ＡＣＡ  Ｚ２５０（ダイセル・オルネクス社製アクリル化アクリレート）
β−４：ＡＣＡ  ２００Ｍ（ダイセル・オルネクス社製アクリル化アクリレート）
β−５：ＳＰＣ−１０００（昭和電工社製アクリル樹脂）
β−６：ＳＰＣ−３０００（昭和電工社製アクリル樹脂）
β−７：製造例２で得られた重合性化合物（β）Ｎｏ．２
β−８：製造例３で得られた重合性化合物（β）Ｎｏ．３
β−９：製造例４で得られた重合性化合物（β）Ｎｏ．４
β−１０：製造例５で得られた重合性化合物（β）Ｎｏ．５
γ−１：製造例６で得られたコロイダルシリカ（γ）Ｎｏ．１
ω−１：アロニックスＭ４５０（東亞合成社製アクリル系モノマー）
ω−２：アロニックスＭ３１５（東亞合成社製アクリル系モノマー）
ω−３：アロニックスＭ４０５（東亞合成社製アクリル系モノマー）
σ−１：ジアセトンアルコール
σ−２：シクロヘキサノン
δ−１：Ｖ−６０（和光純薬社製油溶性アゾ重合開始剤）
δ−２：Ｖ−７０（和光純薬社製油溶性アゾ重合開始剤）
δ−３：Ｖ−６５（和光純薬社製油溶性アゾ重合開始剤）
δ−４：Ｖ−５９（和光純薬社製油溶性アゾ重合開始剤）
δ−５：Ｖ−４０（和光純薬社製油溶性アゾ重合開始剤）
δ−６：ＶＡｍ−１１０（和光純薬社製油溶性アゾ重合開始剤）
δ−７：Ｉｒｇ−９０７（ＢＡＳＦ社製光重合開始剤）
δ−８：ＳＰ−２４６（ＡＤＥＫＡ社製光重合開始剤）
δ−９：ＯＸＥ−０１（ＢＡＳＦ社製光重合開始剤）
δ−１０：ＯＸＥ−０２（ＢＡＳＦ社製光重合開始剤）
【０１３２】
【表１】
0006619627.tif 000022
【０１３３】
【表２】
0006619627.tif 000023
【０１３４】
【表３】
0006619627.tif 000024
【０１３５】
【表４】
0006619627.tif 000025
【０１３６】
［評価例１−１〜１−１４及び比較評価例１−１〜１−４］
実施例１−１〜１−１４で得られた着色組成物Ｎｏ．１〜Ｎｏ．１４及び比較例１−１〜１−４で得られた比較組成物Ｎｏ．１〜Ｎｏ．４を、それぞれガラス基板に４１０ｒｐｍ×７秒の条件で塗工し、ホットプレートで乾燥（９０℃、１０分）させた。乾燥後、ホットプレートで１５０℃×１０分加熱して塗膜を硬化させた。着色組成物Ｎｏ．９〜Ｎｏ．１４及び比較組成物Ｎｏ．３については、さらに、高圧水銀灯により３００ｍＪ／ｃｍ2で露光を行った。
得られた硬化膜の上にＡＲ膜（反射防止膜）を真空蒸着法により成膜し、ＡＲ層からカッターナイフでクロスカットし、セロハンテープをクロスカット部に貼り付けた後、テープ付着試験による硬化膜の密着性を測定した。
これらの結果を、［表５］に示す。
【０１３７】
【表５】
0006619627.tif 000026
【０１３８】
上記〔表５〕の結果より、本発明の着色組成物はＡＲ膜との密着性が高い、すなわち無機材料との密着性が高いことは明らかである。